(57)【要約】  窒化物系半導体発光素子１００は、ｍ面１２を表面とするＧａＮ基板１０と、ＧａＮ基板１０のｍ面１２の上に形成された半導体積層構造２０と、半導体積層構造２０の上に形成された電極３０とを備えている。電極３０は、Ｍｇ層３２と、Ｍｇ層３２の上に形成されたＡｇ層３４とを含み、Ｍｇ層３２は、半導体積層構造２０におけるｐ型半導体領域の表面に接触している。
2010113405.tif 000002
【特許請求の範囲】
【請求項１】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触したＭｇ層と、前記Ｍｇ層の上に形成されたＡｇ層とを含む、窒化物系半導体素子。
【請求項２】
前記Ａｇ層は、Ａｇとは異なる金属からなる保護電極で覆われている、請求項１に記載の窒化物系半導体素子。
【請求項３】
前記Ａｇ層は、誘電体からなる保護層で覆われている、請求項１に記載の窒化物系半導体素子。
【請求項４】
前記半導体積層構造は、
ＡｌaＩｎbＧａcＮ層（ａ＋ｂ＋ｃ＝１，ａ≧０，ｂ≧０，ｃ≧０）を含む活性層を有し、前記活性層は光を発する、請求項１に記載の窒化物系半導体素子。
【請求項５】
前記ｐ型半導体領域は、ｐ型コンタクト層である、請求項１に記載の窒化物系半導体素子。
【請求項６】
前記Ｍｇ層の厚さは前記Ａｇ層の厚さ以下である、請求項１に記載の窒化物系半導体素子。
【請求項７】
前記Ｍｇ層中のＮ濃度はＧａ濃度よりも低い、請求項１に記載の窒化物系半導体素子。
【請求項８】
前記半導体積層構造を支持する半導体基板を有している、請求項１に記載の窒化物系半導体素子。
【請求項９】
前記ｐ型半導体領域はＧａＮである、請求項１に記載の窒化物系半導体素子。
【請求項１０】
前記Ｍｇ層および前記Ａｇ層の少なくとも一部が合金化している、請求項１に記載の窒化物系半導体素子。
【請求項１１】
窒化物系半導体発光素子と、
前記窒化物系半導体発光素子から放射された光の波長を変換する蛍光物質を含む波長変換部と
を備える光源であって、
前記窒化物系半導体発光素子は、
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体からなり、
前記電極は、前記ｐ型半導体領域の前記表面に接触したＭｇ層と、前記Ｍｇ層の上に形成されたＡｇ層とを含む、光源。
【請求項１２】
前記ｐ型半導体領域はＧａＮである、請求項１１に記載の光源。
【請求項１３】
前記Ｍｇ層および前記Ａｇ層の少なくとも一部が合金化している、請求項１１に記載の光源。
【請求項１４】
基板を用意する工程（ａ）と、
表面がｍ面であるｐ型半導体領域を有する窒化物系半導体積層構造を前記基板上に形成する工程（ｂ）と、
前記半導体積層構造の前記ｐ型半導体領域の前記表面上に電極を形成する工程（ｃ）とを含み、
前記工程（ｃ）は、
前記ｐ型半導体領域の前記表面上に、Ｍｇ層を形成する工程と、
前記Ｍｇ層の上にＡｇ層を形成する工程とを含む、窒化物系半導体素子の製造方法。
【請求項１５】
前記工程（ｃ）において、前記Ｍｇ層を加熱処理する工程を実行する、請求項１４に記載の窒化物系半導体素子の製造方法。
【請求項１６】
前記加熱処理は、５００℃以上７００℃以下の温度で実行される、請求項１５に記載の窒化物系半導体素子の製造方法。
【請求項１７】
前記加熱処理は、５５０℃以上６００℃以下の温度で実行される、請求項１６に記載の窒化物系半導体素子の製造方法。
【請求項１８】
前記Ｍｇ層を形成する工程は、パルス的に電子ビームを照射することによってＭｇを前記ｐ型半導体領域の前記表面の上に蒸着させることを実行する、請求項１４から１７の何れか一つに記載の窒化物系半導体素子の製造方法。
【請求項１９】
前記工程（ｂ）を実行した後において、前記基板を除去する工程を含む、請求項１４から１８の何れか一つに記載の窒化物系半導体素子の製造方法。
【請求項２０】
前記ｐ型半導体領域はＧａＮである、請求項１４に記載の窒化物系半導体素子の製造方法。
【請求項２１】
前記Ｍｇ層および前記Ａｇ層の少なくとも一部が合金化している、請求項１５に記載の窒化物系半導体素子の製造方法。
【請求項２２】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面上に形成されたアイランド状Ｍｇと、前記アイランド状Ｍｇの上に形成されたＡｇ層とを含む、窒化物系半導体素子。
【請求項２３】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触したＭｇ層と、前記Ｍｇ層の上に形成されたＡｇ層とを含み、
前記Ｍｇ層は、Ｍｇ-Ａｇ合金から形成されている、窒化物系半導体素子。
【請求項２４】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触した合金層のみから構成され、
前記合金層は、ＭｇおよびＡｇから形成されている、窒化物系半導体素子。
【請求項２５】
前記合金層は、前記ｐ型半導体領域の前記表面に接触するＭｇ層と、前記Ｍｇ層の上に位置するＡｇ層とを形成した後、熱処理を行うことにより形成された層である、請求項２４に記載の窒化物系半導体素子。
【請求項２６】
前記合金層は、ＭｇとＡｇとの混合物または化合物を、前記ｐ型半導体領域の前記表面上に蒸着した後、加熱処理を行なうことにより形成された層である、請求項２４に記載の窒化物系半導体素子。
【発明の詳細な説明】
【技術分野】
【０００１】
本発明は、窒化物系半導体素子およびその製造方法に関する。特に、本発明は、紫外から青色、緑色、オレンジ色および白色などの可視域全般の波長域における発光ダイオード、レーザダイオード等のＧａＮ系半導体発光素子に関する。このような発光素子は、表示、照明および光情報処理分野等への応用が期待されている。また、本発明は、窒化物系半導体素子に用いる電極の製造方法にも関する。
【背景技術】
【０００２】
Ｖ族元素として窒素（Ｎ）を有する窒化物半導体は、そのバンドギャップの大きさから、短波長発光素子の材料として有望視されている。そのなかでも、窒化ガリウム系化合物半導体（ＧａＮ系半導体：ＡｌxＧａyＩｎzＮ（０≦ｘ，ｙ，ｚ≦１、ｘ＋ｙ＋ｚ＝１）の研究は盛んに行なわれ、青色発光ダイオード（ＬＥＤ）、緑色ＬＥＤ、ならびに、ＧａＮ系半導体を材料とする半導体レーザも実用化されている。【０００３】
ＧａＮ系半導体は、ウルツ鉱型結晶構造を有している。図１は、ＧａＮの単位格子を模式的に示している。ＡｌxＧａyＩｎzＮ（０≦ｘ，ｙ，ｚ≦１、ｘ＋ｙ＋ｚ＝１）半導体の結晶では、図１に示すＧａの一部がＡｌおよび／またはＩｎに置換され得る。【０００４】
図２は、ウルツ鉱型結晶構造の面を４指数表記（六方晶指数）で表すために一般的に用いられている４つの基本ベクトルａ1、ａ2、ａ3、ｃを示している。基本ベクトルｃは、［０００１］方向に延びており、この方向は「ｃ軸」と呼ばれる。ｃ軸に垂直な面（ｐｌａｎｅ）は「ｃ面」または「（０００１）面」と呼ばれている。なお、「ｃ軸」および「ｃ面」は、それぞれ、「Ｃ軸」および「Ｃ面」と表記される場合もある。【０００５】
ＧａＮ系半導体を用いて半導体素子を作製する場合、ＧａＮ系半導体結晶を成長させる基板として、ｃ面基板すなわち（０００１）面を表面に有する基板が使用される。しかしながら、ｃ面においてはＧａの原子層と窒素の原子層の位置がｃ軸方向に僅かにずれているため、分極（Ｅｌｅｃｔｒｉｃａｌ Ｐｏｌａｒｉｚａｔｉｏｎ）が形成される。このため、「ｃ面」は「極性面」とも呼ばれている。分極の結果、活性層におけるＩｎＧａＮの量子井戸にはｃ軸方向に沿ってピエゾ電界が発生する。このようなピエゾ電界が活性層に発生すると、活性層内における電子およびホールの分布に位置ずれが生じるため、キャリアの量子閉じ込めシュタルク効果により、内部量子効率が低下する。このため、半導体レーザであれば、しきい値電流の増大が引き起こされる。ＬＥＤであれば、消費電力の増大や発光効率の低下が引き起こされる。また、注入キャリア密度の上昇と共にピエゾ電界のスクリーニングが起こり、発光波長の変化も生じる。【０００６】
そこで、これらの課題を解決するため、非極性面、例えば［１０−１０］方向に垂直な、ｍ面と呼ばれる（１０−１０）面を表面に有する基板（ｍ面ＧａＮ系基板）を使用することが検討されている。ここで、ミラー指数を表すカッコ内の数字の左に付された「−」は、「バー」を意味する。ｍ面は、図２に示されるように、ｃ軸（基本ベクトルｃ）に平行な面であり、ｃ面と直交している。ｍ面においてはＧａ原子と窒素原子は同一原子面上に存在するため、ｍ面に垂直な方向に分極は発生しない。その結果、ｍ面に垂直な方向に半導体積層構造を形成すれば、活性層にピエゾ電界も発生しないため、上記課題を解決することができる。ｍ面は、（１０−１０）面、（−１０１０）面、（１−１００）面、（−１１００）面、（０１−１０）面、（０−１１０）面の総称である。【０００７】
なお、本明細書では、六方晶ウルツ鉱構造のＸ面（Ｘ＝ｃ、ｍ）に垂直な方向にエピタキシャル成長が生じることを「Ｘ面成長」と表現する。Ｘ面成長において、Ｘ面を「成長面」と称し、Ｘ面成長によって形成された半導体の層を「Ｘ面半導体層」と称する場合がある。
【先行技術文献】
【特許文献】
【０００８】
【特許文献１】特開２００６−２４７５０号公報
【特許文献２】特許第３８２１１２８号公報
【発明の概要】
【発明が解決しようとする課題】
【０００９】
上述のように、ｍ面基板上で成長させたＧａＮ系半導体素子は、ｃ面基板上で成長させたものと比較して顕著な効果を発揮し得るが、次のような問題がある。すなわち、ｍ面基板上で成長させたＧａＮ系半導体素子は、ｃ面基板上で成長させたものよりもｐ型電極のコンタクト抵抗が高く、それが、ｍ面基板上で成長させたＧａＮ系半導体素子を使用する上で大きな技術的な障害となっている。【００１０】
さらに、特に発光素子の電極においては、コンタクト抵抗の低減に加えて、電極部での光吸収損失を低減させることにより外部量子効率を向上させることも要求される。ＧａＮ系半導体発光素子のｐ型電極として通常用いられている仕事関数の大きい金属（Ｐｄ、Ａｕ、Ｐｔなど）は光吸収損失が非常に大きく、これらの金属を電極として用いたのでは高い外部量子効率を実現することは不可能である。なお、外部量子効率とは、発光素子への注入キャリア数に対する発光素子外部への放射光子数の割合である。【００１１】
そのような状況の中、本願発明者は、非極性面であるｍ面上に成長させたＧａＮ系半導体素子が持つコンタクト抵抗が高いという課題、および、電極部における光吸収損失が高いという課題を同時に解決すべく、鋭意検討した結果、コンタクト抵抗を低くするとともに高い外部量子効率を実現することができる手段を見出した。【００１２】
本発明はかかる点に鑑みてなされたものであり、その主な目的は、ｍ面基板上で結晶成長させたＧａＮ系半導体素子におけるコンタクト抵抗を低減し、さらには電極部での光吸収損失を低減して高い外部量子効率を実現することができるｐ型電極の構造および製造方法を提供することにある。
【課題を解決するための手段】
【００１３】
本発明の第１の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触したＭｇ層と、前記Ｍｇ層の上に形成されたＡｇ層とを含む。【００１４】
ある実施形態において、前記Ａｇ層は、Ａｇとは異なる金属からなる保護電極で覆われている。【００１５】
ある実施形態において、前記Ａｇ層は、誘電体からなる保護層で覆われている。【００１６】
ある実施形態において、前記半導体積層構造は、ＡｌaＩｎbＧａcＮ層（ａ＋ｂ＋ｃ＝１，ａ≧０，ｂ≧０，ｃ≧０）を含む活性層を有し、前記活性層は光を発する。【００１７】
ある実施形態において、前記ｐ型半導体領域は、ｐ型コンタクト層である。【００１８】
ある実施形態において、前記Ｍｇ層の厚さは前記Ａｇ層の厚さ以下である。【００１９】
ある実施形態において、前記Ｍｇ層中のＮ濃度はＧａ濃度よりも低い。【００２０】
ある実施形態において、前記半導体積層構造を支持する半導体基板を有している。【００２１】
ある実施形態において、前記ｐ型半導体領域はＧａＮである。【００２２】
ある実施形態において、前記Ｍｇ層および前記Ａｇ層の少なくとも一部が合金化している。【００２３】
本発明の光源は、窒化物系半導体発光素子と、前記窒化物系半導体発光素子から放射された光の波長を変換する蛍光物質を含む波長変換部とを備える光源であって、前記窒化物系半導体発光素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体からなり、前記電極は、前記ｐ型半導体領域の前記表面に接触したＭｇ層と、前記Ｍｇ層の上に形成されたＡｇ層とを含む。【００２４】
ある実施形態において、前記ｐ型半導体領域はＧａＮである。【００２５】
ある実施形態において、前記Ｍｇ層および前記Ａｇ層の少なくとも一部が合金化している。【００２６】
本発明の窒化物系半導体素子の製造方法は、基板を用意する工程（ａ）と、表面がｍ面であるｐ型半導体領域を有する窒化物系半導体積層構造を前記基板上に形成する工程（ｂ）と、前記半導体積層構造の前記ｐ型半導体領域の前記表面上に電極を形成する工程（ｃ）とを含み、前記工程（ｃ）は、前記ｐ型半導体領域の前記表面上に、Ｍｇ層を形成する工程と、前記Ｍｇ層の上にＡｇ層を形成する工程とを含む。【００２７】
ある実施形態では、前記工程（ｃ）において、前記Ｍｇ層を加熱処理する工程を実行する。【００２８】
ある実施形態において、前記加熱処理は、５００℃以上７００℃以下の温度で実行される。【００２９】
ある実施形態において、前記加熱処理は、５５０℃以上６００℃以下の温度で実行される。【００３０】
ある実施形態において、前記Ｍｇ層を形成する工程は、パルス的に電子ビームを照射することによってＭｇを前記ｐ型半導体領域の前記表面の上に蒸着させることを実行する。【００３１】
ある実施形態では、前記工程（ｂ）を実行した後において、前記基板を除去する工程を含む。【００３２】
ある実施形態において、前記ｐ型半導体領域はＧａＮである。【００３３】
ある実施形態において、前記Ｍｇ層および前記Ａｇ層の少なくとも一部が合金化している。【００３４】
本発明の第２の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面上に形成されたアイランド状Ｍｇと、前記アイランド状Ｍｇの上に形成されたＡｇ層とを含む。【００３５】
本発明の第３の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触したＭｇ層と、前記Ｍｇ層の上に形成されたＡｇ層とを含み、前記Ｍｇ層は、Ｍｇ-Ａｇ合金から形成されている。【００３６】
本発明の第４の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触した合金層のみから構成され、前記合金層は、ＭｇおよびＡｇから形成されている。【００３７】
ある実施形態において、前記合金層は、前記ｐ型半導体領域の前記表面に接触するＭｇ層と、前記Ｍｇ層の上に位置するＡｇ層とを形成した後、熱処理を行うことにより形成された層である。【００３８】
ある実施形態において、前記合金層は、ＭｇとＡｇとの混合物または化合物を、前記ｐ型半導体領域の前記表面上に蒸着した後、加熱処理を行なうことにより形成された層である。
【発明の効果】
【００３９】
本発明の窒化物系半導体発光素子によれば、半導体積層構造上の電極がＭｇ層を含み、そのＭｇ層がｐ型不純物領域の表面（ｍ面）に接触していることにより、そのコンタクト抵抗を低減することができる。さらに、Ｍｇ層の上に設けられたＡｇ層によって光を反射させることにより、高い外部量子効率を実現することができる。
【図面の簡単な説明】
【００４０】
【図１】ＧａＮの単位格子を模式的に示す斜視図
【図２】ウルツ鉱型結晶構造の基本ベクトルａ1、ａ2、ａ3、ｃを示す斜視図
【図３】（ａ）は、本発明の実施形態に係る窒化物系半導体発光素子１００の断面模式図、（ｂ）はｍ面の結晶構造を表す図、（ｃ）はｃ面の結晶構造を表す図
【図４】（ａ）から（ｃ）は、電極におけるＭｇおよびＡｇの分布を模式的に示す図
【図５Ａ】２つのＰｄ／Ｐｔ電極をｐ型ＧａＮ層に接触させた場合の電流−電圧特性を示すグラフ
【図５Ｂ】２つのＭｇ／Ａｇ電極をｐ型ＧａＮ層に接触させた場合の電流−電圧特性を示すグラフ
【図５Ｃ】Ｐｄ／Ｐｔ層からなる電極およびＭｇ／Ａｇ層からなる電極の、各々最適温度にて熱処理を行なった場合における固有コンタクト抵抗（Ω・ｃｍ2）の値を示すグラフ
【図５Ｄ】半導体層において電極と接する面（接触面）がｍ面の半導体素子のコンタクト抵抗（測定値）と、接触面がｃ面の半導体素子のコンタクト抵抗（測定値）とを示すグラフ
【図５Ｅ】Ｐｄ／Ｐｔ層からなる電極およびＭｇ／Ａｇ層からなる電極の固有コンタクト抵抗値の熱処理温度依存性を示すグラフ
【図５Ｆ】ＴＬＭ電極のパターン図
【図６】各温度で熱処理を行なった後の電極の表面状態を示す光学顕微鏡の図面代用写真
【図７Ａ】ｍ面ＧａＮの上にＭｇ／Ａｇ電極が配置された構造におけるＧａ原子の深さ方向のプロファイルを、ＳＩＭＳ（Ｓｅｃｏｎｄａｒｙ  Ｉｏｎ−ｍｉｃｒｏｐｒｏｂｅ  Ｍａｓｓ  Ｓｐｅｃｔｒｏｍｅｔｅｒ）を用いて測定した結果を示すグラフ
【図７Ｂ】ｍ面ＧａＮの上にＭｇ／Ａｇ電極が配置された構造における窒素原子の深さ方向のプロファイルを、ＳＩＭＳを用いて得た結果を示すグラフ
【図８】Ｍｇ／Ａｇ層からなる電極を用いた発光ダイオードの電流−電圧特性を示すグラフ、および、従来のＰｄ／Ｐｔ層からなる電極を用いた発光ダイオードの電流−電圧特性を示すグラフ
【図９】（ａ）は本発明の実施形態に係る窒化物系半導体発光素子１００の電極３０の表面に保護電極５０が形成された構成を示す断面図、（ｂ）は本発明の実施形態に係る窒化物系半導体発光素子１００の電極３０の上に保護層５１が形成された構成を示す断面図
【図１０】白色光源の実施形態を示す断面図
【発明を実施するための形態】
【００４１】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００４２】
図３（ａ）は、本発明の実施形態に係る窒化物系半導体発光素子１００の断面構成を模式的に示している。図３（ａ）に示した窒化物系半導体発光素子１００は、ＧａＮ系半導体からなる半導体デバイスであり、窒化物系半導体積層構造を有している。
【００４３】
本実施形態の窒化物系半導体発光素子１００は、ｍ面を表面１２とするＧａＮ系基板１０と、ＧａＮ系基板１０の上に形成された半導体積層構造２０と、半導体積層構造２０の上に形成された電極３０とを備えている。本実施形態では、半導体積層構造２０は、ｍ面成長によって形成されたｍ面半導体積層構造であり、その表面はｍ面である。ただし、ｒ面サファイア基板上にはａ面ＧａＮが成長するという事例もあることから、成長条件によっては必ずしもＧａＮ系基板１０の表面がｍ面であることが必須とならない。本発明の構成においては、少なくとも半導体積層構造２０のうち、電極と接触する半導体領域の表面がｍ面であればよい。
【００４４】
本実施形態の窒化物系半導体発光素子１００は、半導体積層構造２０を支持するＧａＮ基板１０を備えているが、ＧａＮ基板１０に代えて他の基板を備えていても良いし、基板が取り除かれた状態で使用されることも可能である。
【００４５】
図３（ｂ）は、表面がｍ面である窒化物系半導体の断面（基板表面に垂直な断面）における結晶構造を模式的に示している。Ｇａ原子と窒素原子は、ｍ面に平行な同一原子面上に存在するため、ｍ面に垂直な方向に分極は発生しない。すなわち、ｍ面は非極性面であり、ｍ面に垂直な方向に成長した活性層内ではピエゾ電界が発生しない。なお、添加されたＩｎおよびＡｌは、Ｇａのサイトに位置し、Ｇａを置換する。Ｇａの少なくとも一部がＩｎやＡｌで置換されていても、ｍ面に垂直な方向に分極は発生しない。
【００４６】
ｍ面を表面に有するＧａＮ系基板は、本明細書では「ｍ面ＧａＮ系基板」と称される。ｍ面に垂直な方向に成長した窒化物系半導体積層構造を得るには、典型的には、ｍ面ＧａＮ基板を用い、その基板のｍ面上に半導体を成長させればよい。しかし、前述したように、基板の表面がｍ面である必要は無く、また、最終的なデバイスに基板が残っている必要もない。
【００４７】
参考のために、図３（ｃ）に、表面がｃ面である窒化物系半導体の断面（基板表面に垂直な断面）における結晶構造を模式的に示す。Ｇａ原子と窒素原子は、ｃ面に平行な同一原子面上に存在しない。その結果、ｃ面に垂直な方向に分極が発生する。ｃ面を表面に有するＧａＮ系基板を、本明細書では「ｃ面ＧａＮ系基板」と称する。
【００４８】
ｃ面ＧａＮ系基板は、ＧａＮ系半導体結晶を成長させるための一般的な基板である。ｃ面に平行なＧａ（又はＩｎ）の原子層と窒素の原子層の位置がｃ軸方向に僅かにずれているため、ｃ軸方向に沿って分極が形成される。
【００４９】
再び、図３（ａ）を参照する。ｍ面ＧａＮ系基板１０の表面（ｍ面）１２の上には、半導体積層構造２０が形成されている。半導体積層構造２０は、ＡｌaＩｎbＧａcＮ層（ａ＋ｂ＋ｃ＝１，ａ≧０，ｂ≧０，ｃ≧０）を含む活性層２４と、ＡｌdＧａeＮ層（ｄ＋ｅ＝１，ｄ≧０，ｅ≧０）２６とを含んでいる。ＡｌdＧａeＮ層２６は、活性層２４を基準にしてｍ面１２の側とは反対の側に位置している。ここで、活性層２４は、窒化物系半導体発光素子１００における電子注入領域である。
【００５０】
本実施形態の半導体積層構造２０には、他の層も含まれており、活性層２４と基板１０との間には、ＡｌuＧａvＩｎwＮ層（ｕ＋ｖ＋ｗ＝１，ｕ≧０，ｖ≧０，ｗ≧０）２２が形成されている。本実施形態のＡｌuＧａvＩｎwＮ層２２は、第１導電型（ｎ型）のＡｌuＧａvＩｎwＮ層２２である。また、活性層２４とＡｌdＧａeＮ層２６との間に、アンドープのＧａＮ層を設けてもよい。
【００５１】
ＡｌdＧａeＮ層２６において、Ａｌの組成比率ｄは、厚さ方向に一様である必要はない。ＡｌdＧａeＮ層２６において、Ａｌの組成比率ｄが厚さ方向に連続的または階段的に変化していても良い。すなわち、ＡｌdＧａeＮ層２６は、Ａｌの組成比率ｄが異なる複数の層が積層された多層構造を有していても良いし、ドーパントの濃度も厚さ方向に変化していてもよい。なお、コンタクト抵抗低減の観点から、ＡｌdＧａeＮ層２６の最上部（半導体積層構造２０の上面部分）は、Ａｌの組成比率ｄがゼロである層（ＧａＮ層）から構成されていることが好ましい。
【００５２】
半導体積層構造２０の上には、電極３０が形成されている。本実施形態の電極３０は、Ｍｇ層３２と、Ｍｇ層３２の上に形成されたＡｇ層３４とを含んでいる。Ｍｇ層３２およびＡｇ層３４の少なくとも一部が合金化していてもよい。すなわち、Ｍｇ層３２とＡｇ層３４との境界部分のみが合金化されていてもよいし、電極３０全体が合金化されていてもよい。
【００５３】
図４（ａ）から（ｃ）は、Ｍｇ層３２とＡｇ層３４との間の合金化を説明するための図である。図４（ａ）は、Ｍｇ層３２およびＡｇ層３４の一部が合金化した状態を示している。この場合、図４（ａ）に示すように、電極３０Ａは、ＡｌdＧａeＮ層２６に接するＭｇ層３２と、Ｍｇ層３２の上に存在するＭｇ−Ａｇ合金層６１Ａと、Ｍｇ−Ａｇ合金層６１Ａの上に存在するＡｇ層３４とから構成されている。
【００５４】
図４（ｂ）は、ＭｇとＡｇとの合金化がＡｌdＧａeＮ層２６に接する部分まで進行した状態を示している。図４（ｂ）に示す状態において、電極３０ＢにおけるＭｇ層３２（電極３０ＢのうちＡｌdＧａeＮ層２６と接触する部分）は、Ｍｇ−Ａｇ合金から形成されている。
【００５５】
図４（ｂ）に示す電極３０Ｂの例では、Ｍｇ層３２の上には、Ａｇ層３４が存在している。
【００５６】
図４（ｃ）に、Ｍｇ層およびＡｇ層の全体が合金化されている状態の電極３０Ｃを示す。この場合、電極３０Ｃは、Ｍｇ−Ａｇ合金層６１Ｃのみから構成されている。
【００５７】
図４（ａ）から（ｃ）に示すＭｇ−Ａｇ合金は、ＭｇおよびＡｇから構成されている（主成分がＭｇおよびＡｇである）。図４（ａ）から（ｃ）に示す構造は、Ｍｇ層の上にＡｇ層を形成した後に、熱処理を行うことによって形成することができる。なお、図４（ｃ）に示す構造は、ＭｇとＡｇとの混合物または化合物を蒸着源として蒸着を行った後に熱処理を行うことによって形成してもよい。
【００５８】
Ａｇ層３４は、Ａｇを主成分として微量の他の金属（例えば、Ｃｕ、Ａｕ、Ｐｄ、Ｎｄ、Ｓｍ、Ｓｎ、Ｉｎ、Ｂｉ等）を一種類以上添加して合金化したものであってもよい。これらの金属によって合金化したＡｇ層３４は、Ａｇと比較して耐熱性や信頼性等において優れている。
【００５９】
Ａｇ層は、光に対して高い反射率を有している。例えば青色光の反射率で比較した場合、Ａｇは約９７％、Ｐｔは約５５％、Ａｕは約４０％である。
【００６０】
電極３０におけるＭｇ層３２は、半導体積層構造２０のｐ型半導体領域に接触しており、ｐ型電極の一部として機能する。本実施形態では、Ｍｇ層３２は、第２導電型（ｐ型）のドーパントがドープされたＡｌdＧａeＮ層２６に接触している。ＡｌdＧａeＮ層２６には、例えば、ドーパントとしてＭｇがドープされている。Ｍｇ以外のｐ型ドーパントとして、例えばＺｎ、Ｂｅなどがドープされていてもよい。
【００６１】
なお、Ｍｇ層３２の少なくとも一部は、積層後の熱処理によってアイランド状（島状）に凝集を起こし、ＡｌdＧａeＮ層２６の表面上に、互いに間隔を置いて形成されていてもよい。このとき、Ａｇ層３４を構成するＡｇは各アイランド状Ｍｇの間に入り込んでいる。Ａｇ層３４の少なくとも一部がアイランド状に凝集されていてもよい。
【００６２】
本実施形態の電極３０の厚さは、例えば、１０ｎｍ以上２００ｎｍ以下である。電極３０におけるＭｇ層３２は、Ａｇ層３４の厚さよりも薄い層であり、Ｍｇ層３２の好適な厚さは、例えば、０．５ｎｍ以上１０ｎｍ以下である。なお、ここでのＭｇ層３２の厚さとは熱処理後のＭｇ層の厚さを意味する。Ｍｇ層３２の好適な厚さを１０ｎｍ以下とする理由は、Ｍｇ層３２に光の透過性を持たせるためである。Ｍｇ層３２の厚さが１０ｎｍ以下であれば、半導体積層構造２０の活性層２４から放射された光がＭｇ層３２にはほとんど吸収されずＡｇ層３４まで到達する。そのため、より多くの光がＡｇ層３４において反射する。Ｍｇ層３２の厚さは小さいほうがよく、例えば１ｎｍ以上２ｎｍ以下であることが好ましい。Ａｇ層３４による光の反射を期待しないのであればＭｇ層３２の厚さは必ずしも１０ｎｍ以下である必要はない。Ｍｇ層３２の厚さが４５ｎｍ以上である場合のコンタクト抵抗は従来のＰｄ系電極を用いた場合と比較してほとんど変わらず、さらに電極剥がれの問題も生じるため、Ｍｇ層３２の厚さは４５ｎｍ以下とすることが望ましい。
【００６３】
Ａｇ層３４の厚さは、例えば１０ｎｍ以上２００ｎｍ以下である。Ａｇ層３４における光（例えば青色領域の波長の光）の侵入長は約１０ｎｍであるので、Ａｇ層３４の厚さが侵入長の１０ｎｍ以上であれば、光を十分反射させることができる。また、Ｍｇ層３２がＡｇ層３４の厚さよりも薄い層であるのは、Ｍｇ層３２とＡｇ層３４との歪みのバランスが崩れることによるＭｇ層３２とＡｌdＧａeＮ層２６との間での剥離が生じないようにするものである。
【００６４】
ｍ面の表面１２を有するＧａＮ系基板１０の厚さは、例えば、１００〜４００μｍである。これはおよそ１００μｍ以上基板厚であればウエハのハンドリングに支障が生じないためである。なお、本実施形態の基板１０は、ＧａＮ系材料からなるｍ面の表面１２を有していれば、積層構造を有していても構わない。すなわち、本実施形態のＧａＮ系基板１０は、少なくとも表面１２にｍ面が存在している基板も含み、したがって、基板全体がＧａＮ系であってもよいし、他の材料との組み合わせであっても構わない。
【００６５】
本実施形態の構成では、基板１０の上に位置するｎ型のＡｌuＧａvＩｎwＮ層（例えば、厚さ０．２〜２μｍ）２２の一部に、電極４０（ｎ型電極）が形成されている。図示した例では、半導体積層構造２０のうち電極４０が形成される領域は、ｎ型のＡｌuＧａvＩｎwＮ層２２の一部が露出するように凹部４２が形成されている。その凹部４２にて露出したｎ型のＡｌuＧａvＩｎwＮ層２２の表面に電極４０が設けられている。電極４０は、例えば、Ｔｉ層とＡｌ層とＰｔ層との積層構造から構成されており、電極４０の厚さは、例えば、１００〜２００ｎｍである。
【００６６】
また、本実施形態の活性層２４は、Ｇａ0.9Ｉｎ0.1Ｎ井戸層（例えば、厚さ９ｎｍ）とＧａＮバリア層（例えば、厚さ９ｎｍ）とが交互に積層されたＧａＩｎＮ／ＧａＮ多重量子井戸（ＭＱＷ）構造（例えば、厚さ８１ｎｍ）を有している。
【００６７】
活性層２４の上には、ｐ型のＡｌdＧａeＮ層２６が設けられている。ｐ型のＡｌdＧａeＮ層２６の厚さは、例えば、０．２〜２μｍである。なお、上述したように、活性層２４とＡｌdＧａeＮ層２６との間には、アンドープのＧａＮ層を設けてもよい。
【００６８】
加えて、ＡｌdＧａeＮ層２６の上に、第２導電型（例えば、ｐ型）のＧａＮ層を形成することも可能である。そして、そのＧａＮ層の上に、ｐ+−ＧａＮからなるコンタクト層を形成し、さらに、ｐ+−ＧａＮからなるコンタクト層上に、Ｍｇ層３２を形成することも可能である。なお、ＧａＮからなるコンタクト層を、ＡｌdＧａeＮ層２６とは別の層であると考える代わりに、ＡｌdＧａeＮ層２６の一部であると考えることもできる。
【００６９】
次に、図５Ａから図６を参照しながら、本実施形態の特徴あるいは特異性を更に詳細に説明する。
【００７０】
図５Ａは、２つのＰｄ／Ｐｔ電極をｐ型ＧａＮ層に接触させた場合の電流−電圧特性を、図５Ｂは、２つのＭｇ／Ａｇ電極をｐ型ＧａＮ層に接触させた場合の電流−電圧特性を示す。Ｐｄ／Ｐｔ電極としては、ｐ型のｍ面ＧａＮ層上にＰｄ層およびＰｔ層をこの順に形成した後、熱処理を行なうことにより形成した電極（ｍ面ＧａＮ（Ｐｄ／Ｐｔ）電極）を用いた。Ｍｇ／Ａｇ電極としては、ｐ型のｍ面ＧａＮ層上に、Ｍｇ層およびＡｇ層をこの順に蒸着した後、熱処理を行なうことにより形成した電極（ｍ面ＧａＮ（Ｍｇ／Ａｇ）電極）を用いた。Ｍｇ／Ａｇ電極におけるＭｇ層はパルス蒸着法を用いて形成した。パルス蒸着法については後述する。本願明細書における全ての実験例では、いずれも、Ｍｇ層をパルス蒸着法によって堆積し、Ａｇ層を通常の電子ビーム蒸着法によって堆積している。
【００７１】
Ｐｄ／Ｐｔ電極およびＭｇ／Ａｇ電極の構成および熱処理条件は以下の表１に示す通りである。
【００７２】
【表１】
2010113405.tif 000003
【００７３】
Ｍｇ／Ａｇ電極、およびＰｄ／Ｐｔ電極は、Ｍｇがドープされたｍ面ＧａＮ層に接触している。これらの電極が接触するｍ面ＧａＮ層では、表面から深さ２０ｎｍの領域（厚さ２０ｎｍの最表面領域）に７×１０19ｃｍ-3のＭｇがドープされている。また、ｍ面ＧａＮ層の表面からの深さが２０ｎｍを超える領域には、１×１０19ｃｍ-3のＭｇがドープされている。このように、ｐ型電極が接触するＧａＮ層の最表面領域においてｐ型不純物の濃度を局所的に高めると、コンタクト抵抗を最も低くすることができる。また、このような不純物ドーピングを行なうことにより、電流―電圧特性の面内ばらつきも低減するため、駆動電圧のチップ間ばらつきを低減できるという利点も得られる。このため、本願に開示している実験例では、いずれも、電極が接触するｐ型ＧａＮ層の表面から深さ２０ｎｍの領域に７×１０19ｃｍ-3のＭｇをドープし、それよりも深い領域には１×１０19ｃｍ-3のＭｇをドープしている。
【００７４】
図５Ａ、図５Ｂに示す電流−電圧特性の各曲線は、図５Ｆに示すＴＬＭ（Ｔｒａｎｓｍｉｓｓｉｏｎ  Ｌｉｎｅ  Ｍｅｔｈｏｄ）電極パターンの電極間距離に対応したものである。図５Ｆは、１００μｍ×２００μｍの複数の電極が、８μｍ、１２μｍ、１６μｍ、２０μｍだけ間隔を空けて配置された状態を示している。
【００７５】
Ｐｄはｐ型電極として従来用いられてきた仕事関数の大きな金属である。Ｐｄ／Ｐｔ電極ではＰｄ層がｐ型ＧａＮ層に接触している。図５Ａのグラフ（Ｐｄ／Ｐｔ電極の電流−電圧特性）は、ショットキー型の非オーミック特性（ショットキー電圧：約２Ｖ）を示している。一方、図５Ｂのグラフ（Ｍｇ／Ａｇ電極の電流−電圧特性）にはショットキー電圧が現れておらず、このＭｇ／Ａｇ電極は、ｐ型ＧａＮ層とほぼオーミックコンタクトを形成することがわかる。ショットキー電圧の消失は、発光ダイオードやレーザダイオード等のデバイス動作電圧を低減する上で非常に重要である。
【００７６】
図５Ｃは、上述のＰｄ／Ｐｔ電極、およびＭｇ／Ａｇ電極の固有コンタクト抵抗（Ω・ｃｍ2）を示すグラフである。Ｐｄ／Ｐｔ電極は５００℃、Ｍｇ／Ａｇ電極は６００℃でそれぞれ熱処理されている。図５Ｃの固有コンタクト抵抗を測定したＰｄ／Ｐｔ電極およびＭｇ／Ａｇ電極の構成および熱処理条件は、表１に示される条件と同じである。
【００７７】
コンタクト抵抗はＴＬＭ法を用いて評価した。なお、縦軸に示した「１．０Ｅ−０１」は「１．０×１０-1」を意味し、「１．０Ｅ−０２」は「１．０×１０-2」を意味し、すなわち、「１．０Ｅ＋Ｘ」は、「１．０×１０X」の意味である。
【００７８】
コンタクト抵抗Ｒは、一般に、コンタクトの面積Ｓ（ｃｍ2）に反比例する。ここで、コンタクト抵抗をＲ（Ω）とすると、Ｒ＝Ｒｃ／Ｓの関係が成立する。比例定数のＲｃは、固有コンタクト抵抗と称され、コンタクト面積Ｓが１ｃｍ2のときのコンタクト抵抗Ｒに相当する。すなわち、固有コンタクト抵抗の大きさは、コンタクト面積Ｓに依存せず、コンタクト特性を評価するための指標となる。以下、「固有コンタクト抵抗」を「コンタクト抵抗」と略記する場合がある。
【００７９】
図５Ｃに示すように、Ｐｄ／Ｐｔ電極よりもＭｇ／Ａｇ電極のほうが一桁近くも低い固有コンタクト抵抗（Ω・ｃｍ2）を示す。
【００８０】
図５Ｄは、半導体層において電極と接する面（接触面）がｍ面の半導体素子のコンタクト抵抗（測定値）と、接触面がｃ面の半導体素子のコンタクト抵抗（測定値）とを示すグラフである。この測定には、Ｍｇ／Ａｇ電極およびＰｄ／Ｐｔ電極のいずれかをｐ型ＧａＮ層に接触させたサンプルを用いた。いずれのサンプルにおいても、電極が接触するｐ型ＧａＮ層の表面から深さ２０ｎｍの領域には７×１０19ｃｍ-3のＭｇをドープし、それよりも深い領域には１×１０19ｃｍ-3のＭｇをドープした。
【００８１】
図５Ｄから明らかなように、接触面がｃ面の場合にも、Ｐｄ／Ｐｔ電極よりＭｇ／Ａｇ電極のほうが若干低いコンタクト抵抗を示す。しかしながら、接触面がｍ面の場合には、Ｍｇ／Ａｇ電極のコンタクト抵抗は、Ｐｄ／Ｐｔ電極のコンタクト抵抗より顕著に低い値である。
【００８２】
次に、コンタクト抵抗の熱処理温度依存性を説明する。従来のＰｄ／Ｐｔ電極と、本実施形態のＭｇ／Ａｇ電極のそれぞれについて述べる。図５Ｅは、Ｐｄ／Ｐｔ電極およびＭｇ／Ａｇ電極の固有コンタクト抵抗値の熱処理温度依存性を示すグラフである。
【００８３】
熱処理前における各層の厚さは、Ｍｇ／Ａｇ電極におけるＭｇ層が７ｎｍ、Ａｇ層が７５ｎｍであり、Ｐｄ／Ｐｔ電極におけるＰｄ層が４０ｎｍ、Ｐｔ層が３５ｎｍである。
【００８４】
図５Ｅに示すように、ｍ面ＧａＮ（Ｐｄ／Ｐｔ）電極の場合、ｍ面ＧａＮのコンタクト抵抗は、５００℃の熱処理の前後で、ほとんど変化しなかった。さらに、５００℃を超える熱処理温度においては、コンタクト抵抗の上昇が見られた。
【００８５】
一方、ｍ面ＧａＮ（Ｍｇ／Ａｇ）電極の場合は、５００℃を超えた温度になると、コンタクト抵抗は急に低下した。そして、６００℃ではさらにコンタクト抵抗は低下した。さらに昇温して７００℃の温度では、コンタクト抵抗は６００℃の温度のときよりも上昇するものの、従来のｍ面ＧａＮ（Ｐｄ／Ｐｔ）電極の場合のコンタクト抵抗よりは小さかった。
【００８６】
したがって、ｍ面ＧａＮ（Ｍｇ／Ａｇ）電極の熱処理温度としては、例えば、５００℃以上が好ましい。７００℃を超えて所定温度（例えば８００℃）以上になると、電極やＧａＮ層の膜質の劣化が進むため、上限は７００℃以下が好ましい。
【００８７】
次に、各温度で熱処理を行なった後の電極の表面状態を示す写真を図６に示す。図６は、ａｓ−ｄｅｐｏ（熱処理を行なわない場合）、熱処理温度５００℃、６００℃、７００℃の結果を示している。
【００８８】
図６からわかるように、ｐ型のｍ面ＧａＮ層の上に、Ｐｄ層、その上にＰｔ層を形成した場合（ｍ面ＧａＮ（Ｐｄ／Ｐｔ）電極）は、６００℃、７００℃の熱処理において金属表面の荒れが見られ、劣化が認められる。なお、ｃ面ＧａＮ層の上にＰｄ／Ｐｔ電極を形成して６００℃から７００℃の温度で熱処理を行なっても金属表面の荒れは見られないことが本願発明者の実験からわかっている。これらの結果から、熱処理による電極の劣化が、ｍ面ＧａＮの電極に特有な課題であることがわかる。
【００８９】
一方、ｐ型のｍ面ＧａＮ層の上にＭｇ層、その上にＡｇ層を形成した場合（本実施形態の構成であるｍ面ＧａＮ（Ｍｇ／Ａｇ）電極）の場合は、７００℃の熱処理温度ではわずかに凹凸は見られるものの、５００℃、６００℃、７００℃のすべての熱処理温度において電極に大幅な劣化がないことを確認した。
【００９０】
図５Ｅに示すコンタクト抵抗の測定結果から、ｍ面ＧａＮ（Ｍｇ／Ａｇ）電極の場合には、熱処理温度が６００℃近傍（例えば、６００℃±５０℃）のときに、コンタクト抵抗が最も低くなることがわかる。一方、図６に示す結果から、ｍ面ＧａＮ（Ｍｇ／Ａｇ）電極では、熱処理温度が７００℃まで高くなっても表面の劣化は少ないものの、熱処理温度が低いほうが電極の表面がより良好な状態に保たれることがわかる。Ａｇ層の表面が劣化すると光反射率が低下するため、電極の表面は良好な状態に保たれることが好ましい。コンタクト抵抗の値と電極表面の状態との兼ね合いから、５５０℃以上６００℃以下の温度で熱処理を行なうのが特に好適であると考えられる。
【００９１】
一般に、コンタクト抵抗の低い良好なｐ型電極を作製するためには、仕事関数の大きい金属、例えばＰｄ（仕事関数＝５．１ｅＶ）やＰｔ（仕事関数＝５．６ｅＶ）を用いることが技術常識である。本願発明者は、ｍ面ＧａＮの電極材料としてＡｌ、Ｎｉ、Ａｕ、Ｐｄ、Ｐｔなどの仕事関数の異なるさまざまな金属を用いて、コンタクト抵抗を測定した。その結果、ｍ面ＧａＮの場合にも、仕事関数が大きい金属（ＰｄやＰｔ）ほどコンタクト抵抗が低くなることを実験的に示し、例えそのような仕事関数の大きい金属を用いてもコンタクト抵抗の低いｐ型電極を得ることはできないことを確認した。一方、Ｍｇの仕事関数はわずか３．７ｅＶであり、ｐ型電極としてＭｇを用いることは考えにくい。
【００９２】
しかしながら、本実施形態におけるＭｇ／Ａｇ電極のコンタクト抵抗を評価したところ、従来用いられてきた高い仕事関数を有するＰｄ／Ｐｔ電極と比較してコンタクト抵抗が一桁程度も低いという顕著な効果を得ることに成功した。
【００９３】
本実施形態における電極構造（Ｍｇ／Ａｇ）をｍ面ＧａＮ上に配置させた場合にコンタクト抵抗が飛躍的に下がるのは、熱処理によって、ＧａＮのうちのＧａ原子のみが電極側に拡散し、Ｎ原子は電極側に拡散していないためと推測される。ＧａＮのうちＧａのみが電極側に拡散するため、Ｍｇ層では、Ｎ濃度がＧａ濃度よりも低くなっていると推測される。
【００９４】
ｐ型ＧａＮにおいてＧａ原子が電極側に拡散すると、ｐ型ＧａＮの最表面でＧａ原子が不足する状態、すなわちＧａ空孔が形成される。Ｇａ空孔はアクセプター的性質を有するため、電極とｐ型ＧａＮとの界面の近傍でＧａ空孔が増加すると、この界面のショットキー障壁を正孔がトンネリングによって通過しやすくなる。これにより、ｍ面を表面とするｐ型ＧａＮ層と接するようにＭｇ層を形成した場合には、コンタクト抵抗が低減されると考えられる。
【００９５】
これに対し、Ｇａ原子とともにＮ原子も電極側に拡散すると、ｐ型ＧａＮの最表面にＮが不足する状態、すなわちＮ空孔も形成される。Ｎ空孔はドナー的性質を有するため、ｐ型ＧａＮの最表面では、Ｇａ空孔とＮ空孔との間で電荷補償が起こる。また、Ｎ原子が抜けることによってＧａＮ結晶の結晶性は悪化すると考えられる。そのため、Ｇａ原子とともにＮ原子も電極側に拡散した場合には、ｐ型ＧａＮ層と電極との間のコンタクト抵抗は高い。
【００９６】
この発見は、原子間結合力や表面状態などの物理的性質がｍ面ＧａＮとｃ面ＧａＮの両者において全く異なることを示す。
【００９７】
図７Ａに、ｍ面ＧａＮの上にＭｇ／Ａｇ電極が配置された構造におけるＧａ原子の深さ方向のプロファイルを、ＳＩＭＳを用いて測定した結果を示す。図７Ａには、熱処理前（ａｓ−ｄｅｐｏ）のプロファイルと、熱処理後（６００℃熱処理後）のプロファイルとを示す。グラフの縦軸は強度（Ｇａ濃度に相当）を示し、横軸は深さ方向の距離を示す。縦軸の１×１０1の強度は１×１０19ｃｍ-3のＧａ濃度にほぼ相当する。横軸の数値が「−」の領域は電極側であり、「＋」の領域はｐ型ＧａＮ側である。横軸の原点（０μｍ）は、Ｍｇのピーク位置であり、ｐ型ＧａＮ層とＭｇ層との界面の位置にほぼ相当する。
【００９８】
測定に用いた試料の熱処理は、６００℃の温度で１０分間行った。熱処理前のＭｇ層の厚さは７ｎｍであり、Ａｇ層の厚さは７５ｎｍであった。熱処理前に、いずれの試料においても、電極が接触するｐ型ＧａＮ層の表面から深さ２０ｎｍの領域に７×１０19ｃｍ-3のＭｇをドーピングし、それよりも深い領域には１×１０19ｃｍ-3のＭｇをドーピングした。
【００９９】
図７Ａに示すように、ａｓ−ｄｅｐｏの状態では、電極の表面側（−側）に近づくにつれて、Ｇａ濃度が単調に減少し、−０．０２μｍ付近で検出限界以下となる。この結果から、ａｓ−ｄｅｐｏの状態では、Ｇａが金属側にほとんど拡散していないことがわかる。一方、熱処理を行った後には、−０．００６μｍから−０．０４μｍの領域にプラトーな領域が見られ、この結果から、熱処理前と比較して、Ｇａが電極表面側に拡散していることがわかる。
【０１００】
次に、窒素の挙動を説明する。図７Ｂは、ｍ面ＧａＮの上にＭｇ／Ａｇ電極が配置された構造における窒素原子の深さ方向のプロファイルを、ＳＩＭＳを用いて得た結果を示すグラフである。縦軸の１×１０1の強度は１×１０19ｃｍ-3のＮ濃度にほぼ相当する。グラフの縦軸は強度（Ｎ濃度に相当）であり、横軸は深さ方向の距離である。横軸の数値が「−」の領域は電極側であり、「＋」の領域はｐ型ＧａＮ側である。横軸の原点（０μｍ）は、Ｍｇのピーク位置であり、ｐ型ＧａＮ層とＭｇ層との界面の位置にほぼ相当する。
【０１０１】
測定に用いた試料の熱処理は、６００℃の温度で１０分間行った。熱処理前のＭｇ層の厚さは７ｎｍであり、Ａｇ層の厚さは７５ｎｍであった。電極の構造およびｐ型ＧａＮのドーピング条件は、図７Ａに示す測定結果が得られたサンプルにおけるものと同様である。
【０１０２】
図７Ｂに示すように、熱処理前後において、窒素の深さ方向のプロファイルに大きな変化はなく、この結果から、窒素原子は、電極側にあまり拡散していないことがわかる。
【０１０３】
図７Ａ、図７Ｂに示す結果から、ｍ面ＧａＮでは、Ｇａ原子のみが電極側に拡散し、窒素原子は拡散していないことがわかる。
【０１０４】
なお、このような各元素（Ｇａ、Ｎ）の挙動は、Ｍｇ層が接触するＧａＮ層において、Ｇａの一部がＡｌやＩｎで置換されていても同様に生じると推定される。また、Ｍｇ層が接触するＧａＮ系半導体層中にドーパントとしてＭｇ以外の元素がドープされている場合でも同様であると推定される。
【０１０５】
次に、再び図３（ａ）を参照しながら、本実施形態の構成をさらに詳述する。
【０１０６】
図３（ａ）に示すように、本実施形態の発光素子１００では、ｍ面ＧａＮ基板１０と、基板１０上に形成されたＡｌuＧａvＩｎwＮ層（ｕ＋ｖ＋ｗ＝１，ｕ≧０，ｖ≧０，ｗ≧０）２２とが形成されている。この例では、ｍ面ＧａＮ基板１０は、ｎ型ＧａＮ基板（例えば、厚さ、１００μｍ）であり、ＡｌuＧａvＩｎwＮ層２２は、ｎ型ＧａＮ層（例えば、厚さ２μｍ）である。ＡｌuＧａvＩｎwＮ層２２の上には活性層２４が形成されている。言い換えると、ｍ面ＧａＮ基板１０の上には、少なくとも活性層２４を含む半導体積層構造２０が形成されている。
【０１０７】
半導体積層構造２０において、ＡｌxＧａyＩｎzＮ層２２の上には、ＡｌaＩｎbＧａcＮ層（ａ＋ｂ＋ｃ＝１，ａ≧０，ｂ≧０，ｃ≧０）を含む活性層２４が形成されている。活性層２４は、例えば、Ｉｎ組成比が約２５％のＩｎＧａＮ井戸層とＧａＮバリア層で構成され、井戸層の厚さは９ｎｍ、バリア層の厚さは９ｎｍ、井戸層周期は３周期である。活性層２４の上には、第２導電型（ｐ型）のＡｌdＧａeＮ層（ｄ＋ｅ＝１，ｄ≧０，ｅ≧０）２６が形成されている。第２導電型（ｐ型）のＡｌdＧａeＮ層（ｄ＋ｅ＝１，ｄ≧０，ｅ≧０）２６は例えば、Ａｌ組成比が１０％のＡｌＧａＮ層で厚さは０．２μｍである。本実施形態のＡｌdＧａeＮ層２６には、ｐ型のドーパントとして、Ｍｇがドープされている。ここでＭｇは、ＡｌdＧａeＮ層２６に対して、例えば、１０18ｃｍ-3程度ドープされている。またこの例では、活性層２４とＡｌdＧａeＮ層２６との間に、アンドープのＧａＮ層（不図示）が形成されている。
【０１０８】
さらに、この例においては、ＡｌdＧａeＮ層２６の上には、第２導電型（例えば、ｐ型）のＧａＮ層（不図示）が形成されている。さらに、ｐ+−ＧａＮからなるコンタクト層上には、Ｍｇ層３２が形成されており、その上にＡｇ層３４が形成されている。このＭｇ層３２とＡｇ層３４の積層構造が電極（ｐ型電極）３０となる。
【０１０９】
なお、半導体積層構造２０には、ＡｌuＧａvＩｎwＮ層２２の表面を露出させる凹部（リセス）４２が形成されており、凹部４２の底面に位置するＡｌuＧａvＩｎwＮ層２２には、電極（ｎ型電極）４０が形成されている。凹部４２の大きさは、例えば、幅（または径）２０μｍであり、深さは１μｍである。電極４０は、例えば、Ｔｉ層とＡｌ層とＰｔ層（例えば、厚さはそれぞれ、５ｎｍ、１００ｎｍ、１０ｎｍ）の積層構造から成る電極である。
【０１１０】
本実施形態の窒化物系半導体発光素子１００によれば、動作電圧（Ｖｏｐ）を、従来のＰｄ／Ｐｔ電極を用いたｍ面ＬＥＤの場合よりも約２．０Ｖ低減させることができ、その結果、消費電力を低減できることがわかった。
【０１１１】
さらに、Ａｇ層３４による光の反射効果により、従来のＰｄ／Ｐｔ電極を用いたｍ面ＬＥＤの場合よりも外部量子効率が大幅に向上することを確認した。
【０１１２】
次に、引き続き図３（ａ）を参照しながら、本実施形態の窒化物系半導体発光素子１００の製造方法を説明する。
【０１１３】
まず、ｍ面基板１０を用意する。本実施形態では、基板１０として、ＧａＮ基板を用いる。本実施形態のＧａＮ基板は、ＨＶＰＥ（Ｈｙｄｒｉｄｅ Ｖａｐｏｒ Ｐｈａｓｅ Ｅｐｉｔａｘｙ）法を用いて得られる。
【０１１４】
例えば、まずｃ面サファイア基板上に数ｍｍオーダの厚膜ＧａＮを成長する。その後、厚膜ＧａＮをｃ面に垂直方向、ｍ面で切り出すことによりｍ面ＧａＮ基板が得られる。ＧａＮ基板の作製方法は、上記に限らず、例えばナトリウムフラックス法などの液相成長やアモノサーマル法などの融液成長方法を用いてバルクＧａＮのインゴットを作製し、それをｍ面で切り出す方法でも良い。
【０１１５】
基板１０としては、ＧａＮ基板の他、例えば、酸化ガリウム、ＳｉＣ基板、Ｓｉ基板、サファイア基板などを用いることができる。基板上にｍ面から成るＧａＮ系半導体をエピタキシャル成長するためには、ＳｉＣやサファイア基板の面方位もｍ面である方が良い。ただし、ｒ面サファイア基板上にはａ面ＧａＮが成長するという事例もあることから、成長条件によっては必ずしも成長用表面がｍ面であることが必須とならない場合もあり得る。少なくとも半導体積層構造２０の表面がｍ面であれば良い。本実施形態では、基板１０の上に、ＭＯＣＶＤ（Ｍｅｔａｌ Ｏｒｇａｎｉｃ Ｃｈｅｍｉｃａｌ Ｖａｐｏｒ Ｄｅｐｏｓｉｔｉｏｎ）法により結晶層を順次形成していく。
【０１１６】
次に、ｍ面ＧａＮ基板１０の上に、ＡｌuＧａvＩｎwＮ層２２を形成する。ＡｌuＧａvＩｎwＮ層２２として、例えば、厚さ３μｍのＡｌＧａＮを形成する。ＧａＮを形成する場合には、ｍ面ＧａＮ基板１０の上に、１１００℃でＴＭＧ（Ｇａ（ＣＨ3）3）、ＴＭＡ（Ａｌ（ＣＨ3）3）およびＮＨ3を供給することによってＧａＮ層を堆積する。
【０１１７】
次に、ＡｌuＧａvＩｎwＮ層２２の上に、活性層２４を形成する。この例では、活性層２４は、厚さ９ｎｍのＧａ0.9Ｉｎ0.1Ｎ井戸層と、厚さ９ｎｍのＧａＮバリア層が交互に積層された厚さ８１ｎｍのＧａＩｎＮ／ＧａＮ多重量子井戸（ＭＱＷ）構造を有している。Ｇａ0.9Ｉｎ0.1Ｎ井戸層を形成する際には、Ｉｎの取り込みを行なうために、成長温度を８００℃に下げることが好ましい。
【０１１８】
次に、活性層２４の上に、例えば厚さ３０ｎｍのアンドープＧａＮ層を堆積する。次いで、アンドープＧａＮ層の上に、ＡｌdＧａeＮ層２６を形成する。ＡｌdＧａeＮ層２６として、例えば、ＴＭＧ、ＮＨ3、ＴＭＡ、ＴＭＩおよびｐ型不純物としてＣｐ2Ｍｇ（シクロペンタジエニルマグネシウム）を供給することにより、厚さ７０ｎｍのｐ−Ａｌ0.14Ｇａ0.86Ｎを形成する。
【０１１９】
次に、ＡｌdＧａeＮ層２６の上に、例えば厚さ０．５μｍのｐ−ＧａＮコンタクト層を堆積する。ｐ−ＧａＮコンタクト層を形成する際には、ｐ型不純物としてＣｐ2Ｍｇを供給する。
【０１２０】
その後、塩素系ドライエッチングを行なうことにより、ｐ−ＧａＮコンタクト層、ＡｌdＧａeＮ層２６、アンドープＧａＮ層および活性層２４の一部を除去して凹部４２を形成し、ＡｌxＧａyＩｎzＮ層２２のｎ型電極形成領域を露出させる。次いで、凹部４２の底部に位置するｎ型電極形成領域の上に、ｎ型電極４０として、Ｔｉ／Ａｌ／Ｐｔ層を形成する。
【０１２１】
さらに、ｐ−ＧａＮコンタクト層の上には、Ｍｇ層３２を形成し、さらにＭｇ層３２上に通常の真空蒸着法（抵抗加熱法、電子ビーム蒸着法など）によってＡｇ層３４を形成する。これにより、ｐ型電極３０を形成する。本実施形態では、Ｍｇ層３２の形成に原料金属をパルス的に蒸発させながら蒸着を行なう手法を用いている。より具体的には、真空中に保持したるつぼ中のＭｇ金属に、パルス的に電子ビームを照射し、パルス的に原料金属を蒸発させる。その原料金属分子または原子がｐ−ＧａＮコンタクト層に付着し、Ｍｇ層３２が形成される。パルスは例えばパルス幅０．５秒、繰り返し１Ｈｚである。このような手法により、Ｍｇ層３２として緻密で良好な品質の膜が形成された。Ｍｇ層が緻密になる理由は、パルス的な蒸着を行なうことにより、ｐ−ＧａＮコンタクト層に消灯するＭｇ原子またはＭｇ原子クラスタの運動エネルギーが増加するためであると考えられる。一般にＭｇは水や空気との接触により酸化されやすい元素である。しかし、本実施形態のパルス蒸着法を用いると、酸化されにくく、耐水、耐酸素性に優れたＭｇ層が得られる。また、このようにして形成されたＭｇ層は、６００℃以上の温度で熱処理を行なっても安定であることが確認された。なお、本実施形態では、原料金属（Ｍｇ金属）をパルス的に蒸発させながら蒸着を行なう手法を採用しているが、Ｍｇ層３２を形成できるのであれば（特に、緻密で良質なＭｇ層３２が形成できるのであれば）、他の手法を採用することも可能である。他の手法としては、例えば、スパッタリング、熱ＣＶＤ法や分子線エピタキシ（ＭＢＥ）などを採用することが可能である。
【０１２２】
なお、その後、レーザリフトオフ、エッチング、研磨などの方法を用いて、基板１０、ＡｌuＧａvＩｎwＮ層２２の一部までを除去してもよい。このとき、基板１０のみを除去してもよいし、基板１０およびＡｌuＧａvＩｎwＮ層２２の一部だけを選択的に除去してもよい。もちろん、基板１０、ＡｌuＧａvＩｎwＮ層２２を除去せずに残してもよい。以上の工程により、本実施形態の窒化物系半導体発光素子１００が形成される。
【０１２３】
本実施形態の窒化物系半導体発光素子１００において、ｎ型電極４０とｐ型電極３０との間に電圧を印加すると、ｐ型電極３０から活性層２４に向かって正孔が、ｎ型電極４０から活性層２４に向かって電子が注入され、例えば４５０ｎｍ波長の発光が生じる。
【０１２４】
ここで、図８に、Ｍｇ／Ａｇ層からなる電極（５７５℃で１０分間熱処理を行なった電極、および６００℃で１０分間熱処理を行なった電極）を用いた発光ダイオードの電流−電圧特性を示す。比較のため、発光ダイオードの窒化物系半導体の構造が同じで、Ｐｄ／Ｐｔ層からなる電極を用いた発光ダイオードの特性も示す。熱処理前における各層の厚さは、Ｍｇ／Ａｇ電極におけるＭｇ層が７ｎｍ、Ａｇ層が７５ｎｍであり、Ｐｄ／Ｐｔ電極におけるＰｄ層が４０ｎｍ、Ｐｔ層が３５ｎｍである。
【０１２５】
この発光ダイオードの構成は、ｍ面ＧａＮ基板上に、ｎ型ＧａＮ層、ＩｎＧａＮ井戸層（３層）とＧａＮバリア層（２層）とが交互に積層された活性層、ｐ型ＧａＮ層が積層されたものである。さらにｐ型ＧａＮ層上にはｐ型電極として、Ｍｇ／Ａｇ電極またはＰｄ／Ｐｔ電極を設けている。ｎ型電極は、ｐ型ＧａＮ層、活性層をエッチングし、ｎ型ＧａＮ層を露出させ、ｎ型ＧａＮ層上に形成している。
【０１２６】
Ｐｄ／Ｐｔ層からなる電極を用いた発光ダイオードの立ち上がり電圧は約３．７Ｖである。これに対し、Ｍｇ／Ａｇ層からなる電極を用いた発光ダイオードの立ち上がり電圧は約２．７Ｖであり、立ち上がり電圧の大幅な低減が見られる。一方、電流値２０ｍＡでの動作電圧で比較すると、Ｍｇ／Ａｇ層からなる電極を用いた発光ダイオードでは、Ｐｄ／Ｐｔ層からなる電極を用いた発光ダイオードよりも２．０Ｖ以上小さくなっていることがわかる。
【０１２７】
本実施形態では、図９（ａ）に示すように、Ｍｇ層３２およびＡｇ層３４からなる電極３０の表面を、Ａｇ以外の金属（例えばＴｉ、Ｐｔ、Ｍｏ、Ｐｄ、Ａｕ、Ｗなど）からなる保護電極５０で覆ってもよい。ただし、これらの金属の光吸収損失はＡｇの光吸収損失と比較して大きいので、Ａｇ層３４の厚みを光の侵入長である１０ｎｍ以上にすることによって、すべての光をＡｇ層３４で反射させて保護電極５０まで透過しないようにすることが好ましい。光吸収損失が比較的小さい金属を保護電極５０として用いる場合には、この保護電極５０が反射膜の効果をも併せ持つことになるため、Ａｇ層３４の厚さは１０ｎｍ以上でなくてもよい。
【０１２８】
保護電極５０は、電極３０の全体を覆ってもよいし、一部のみを覆ってもよい。保護電極５０は金属であるため、保護電極５０によって電極３０の全体を覆う場合でも、保護電極５０上にリード線（図示せず）をボンディングすれば、電極３０とリード線とが導通される。ただし、保護電極５０を構成する金属の抵抗が大きい場合には、保護電極５０の一部に開口を設け、電極３０におけるＡｇ層３４に直接リード線をボンディングすることが好ましい。
【０１２９】
また、図９（ｂ）に示すように、電極３０を保護するために、誘電体（例えばＳｉＯ2やＳｉＮなど）からなる保護層５１を形成してもよい。このとき、電極３０の全体を保護層５１によって覆うと、電極３０と外部とを導通させることができないため、保護層５１の一部に開口５２を設け、電極３０におけるＡｇ層３４に直接リード線（図示せず）をボンディングする必要がある。ＳｉＯ2やＳｉＮなどの誘電体は屈折率が低い性質を有するため、保護層５１を形成した場合には、光の反射率をさらに高くすることができる。
【０１３０】
図９（ａ）に示す保護電極５０または図９（ｂ）に示す保護層５１を形成することによって、マイグレーションしやすい性質を有するＡｇが拡散するのを防止することができる。また、Ａｇ層３４の表面を保護することによって、Ａｇ層３４が大気中の硫黄や酸素に接触しにくくなるため、Ａｇ層３４の硫化および酸化を防止することができる。なお、図９（ａ）、（ｂ）では、図３（ａ）に示す窒化物系半導体発光素子１００のうち、ＡｌdＧａeＮ層２６、Ｍｇ層３２およびＡｇ層３４以外の構成要素の図示を省略している。
【０１３１】
なお、前述の保護電極５０または保護層５１の上に、配線用の金属（Ａｕ、ＡｕＳｎなど）を形成してもよい。
【０１３２】
以上、本発明を好適な実施形態により説明してきたが、こうした記述は限定事項ではなく、勿論、種々の改変が可能である。
【０１３３】
なお、本発明の実施形態と本質的に構成を異にするものであるが、関連する構造が特許文献１、２に開示されている。しかしながら、特許文献１及び２ともに、窒化ガリウム系半導体層の結晶面がｍ面であることの記載は一切無く、したがって、これらの文献の開示はｃ面の窒化ガリウム系半導体層の上に電極を形成した技術に関するものと考えられる。特に、特許文献１は、ｐ型ＧａＮ層の上に薄膜金属層を堆積した後にＡｇ合金層を堆積する構成を開示しているが、薄膜金属層に用いる金属として開示されているのは、Ｐｔ、Ｃｏ、Ｎｉ、Ｐｄのみである。これらは仕事関数の大きい金属であり、特許文献１では、仕事関数の大きい金属をｐ型電極として用いることが好ましいという技術常識に基づいてこれらの金属が使用されていると考えられる。ｍ面ＧａＮのｐ型電極の場合には、前述したように、単に仕事関数の大きい金属（Ｐｄ、Ｎｉ、Ｐｔ等）を用いても、これらの電極とｍ面ＧａＮとはオーミックコンタクトを形成しないことが本願発明者によって確認されている。一方、特許文献２は、Ａｇ、Ａｇ−Ｎｉ合金，Ａｇ−Ｐｄ合金，Ａｇ−Ｒｈ合金、Ａｇ−Ｐｔ合金からなる電極構造を開示している。特許文献２の電極構造では、仕事関数の大きい金属とＡｇとの合金が形成されており、この発想も技術常識に基づくものである。
【０１３４】
本発明に係る上記の発光素子は、そのまま光源として使用されても良い。しかし、本発明に係る発光素子は、波長変換のための蛍光物質を備える樹脂などと組み合わせれば、波長帯域の拡大した光源（例えば白色光源）として好適に使用され得る。
【０１３５】
図１０は、このような白色光源の一例を示す模式図である。図１０の光源は、図３（ａ）に示す構成を有する発光素子１００と、この発光素子１００から放射された光の波長を、より長い波長に変換する蛍光体（例えばＹＡＧ：Ｙｔｔｒｉｕｍ  Ａｌｕｍｎｉｎｕｍ  Ｇａｒｎｅｔ）が分散された樹脂層２００とを備えている。発光素子１００は、表面に配線パターンが形成された支持部材２２０上に搭載されており、支持部材２２０上には発光素子１００を取り囲むように反射部材２４０が配置されている。樹脂層２００は、発光素子１００を覆うように形成されている。
【０１３６】
図１０に示す発光素子１００において、Ｍｇ／Ａｇ電極であるｐ型電極３０は、半導体積層構造２０よりも支持部材２２０側に配置されている。半導体積層構造２０における活性層２４において発生した光は、活性層２４から放射状に出射する。活性層２４から出射した光のうち光取り出し面１０ａを通過した光や反射部材２４０で反射された光は、樹脂層２００中を進んで発光素子１００の外部に取り出される。このとき、光の一部は樹脂層２００に含まれる蛍光体によってより長波長の光に変換される。一方、活性層２４０から出射した光のうち電極３０に向かって進む光は、電極３０におけるＡｇ層で反射される。このとき、Ａｇは光に対して高い反射率を有するため、Ａｇ層に入射した光の多くがＡｇ層によって吸収されずに反射される。Ａｇ層で反射された光は、半導体積層構造２０および樹脂層２００中を進んで外部に取り出される。その結果、白色光源から取り出される光は増加する。このように、本実施形態では、外部量子効率を高めることができる。
【０１３７】
なお、本発明におけるコンタクト構造は、Ｍｇ層と接触するｐ型半導体領域がＧａＮ系半導体、すなわちＡｌxＩｎyＧａzＮ（ｘ＋ｙ＋ｚ＝１，ｘ≧０，ｙ≧０，ｚ≧０）半導体からなる場合に前述の優れた効果を発揮する。このようなコンタクト抵抗低減の効果は、当然に、ＬＥＤ以外の発光素子（半導体レーザ）や、発光素子以外のデバイス（例えばトランジスタや受光素子）においても得ることが可能である。Ａｇ層による光の反射効果を利用しないとしても、Ｍｇ／Ａｇ電極を用いることにより、ｍ面ＧａＮに対してコンタクト抵抗の大幅な低減を得ることができる。なお、現実のｍ面は、ｍ面に対して完全に平行な面である必要は無く、ｍ面から僅かな角度（０〜±１°）だけ傾斜していても良い。
【産業上の利用可能性】
【０１３８】
本発明によれば、ｍ面を表面とするｐ型半導体領域とｐ型電極との間のコンタクト抵抗を低減することができ、かつｐ型電極における光吸収損失を少なくすることができるため、発光ダイオード（ＬＥＤ）として特に好適に利用される。
【符号の説明】
【０１３９】
１０    基板（ＧａＮ系基板）
１０ａ  光取り出し面
１２    基板の表面（ｍ面）
２０    半導体積層構造
２２    ＡｌuＧａvＩｎwＮ層
２４    活性層
２６    ＡｌdＧａeＮ層
３０    ｐ型電極
３０Ａ、３０Ｂ、３０Ｃ    ｐ型電極
３２    Ｍｇ層
３４    Ａｇ層
４０    ｎ型電極
４２    凹部
５０    保護電極
５１    保護層
５２    開口
６１Ａ、６１Ｃ    Ｍｇ-Ａｇ合金層
１００    窒化物系半導体発光素子
２００    波長を変換する蛍光体が分散された樹脂層
２２０    支持部材
２４０    反射部材
【図１】
2010113405.tif 000004
【図２】
2010113405.tif 000005
【図３】
2010113405.tif 000006
【図４】
2010113405.tif 000007
【図５Ａ】
2010113405.tif 000008
【図５Ｂ】
2010113405.tif 000009
【図５Ｃ】
2010113405.tif 000010
【図５Ｄ】
2010113405.tif 000011
【図５Ｅ】
2010113405.tif 000012
【図５Ｆ】
2010113405.tif 000013
【図６】
2010113405.tif 000014
【図７Ａ】
2010113405.tif 000015
【図７Ｂ】
2010113405.tif 000016
【図８】
2010113405.tif 000017
【図９】
2010113405.tif 000018
【図１０】
2010113405.tif 000019
【手続補正書】
【提出日】平成22年5月25日(2010.5.25)
【手続補正１】
【補正対象書類名】明細書
【補正対象項目名】全文
【補正方法】変更
【補正の内容】
【発明の詳細な説明】
【技術分野】
【０００１】
本発明は、窒化物系半導体素子およびその製造方法に関する。特に、本発明は、紫外から青色、緑色、オレンジ色および白色などの可視域全般の波長域における発光ダイオード、レーザダイオード等のＧａＮ系半導体発光素子に関する。このような発光素子は、表示、照明および光情報処理分野等への応用が期待されている。また、本発明は、窒化物系半導体素子に用いる電極の製造方法にも関する。
【背景技術】
【０００２】
Ｖ族元素として窒素（Ｎ）を有する窒化物半導体は、そのバンドギャップの大きさから、短波長発光素子の材料として有望視されている。そのなかでも、窒化ガリウム系化合物半導体（ＧａＮ系半導体：ＡｌxＧａyＩｎzＮ（０≦ｘ，ｙ，ｚ≦１、ｘ＋ｙ＋ｚ＝１）の研究は盛んに行なわれ、青色発光ダイオード（ＬＥＤ）、緑色ＬＥＤ、ならびに、ＧａＮ系半導体を材料とする半導体レーザも実用化されている。
【０００３】
ＧａＮ系半導体は、ウルツ鉱型結晶構造を有している。図１は、ＧａＮの単位格子を模式的に示している。ＡｌxＧａyＩｎzＮ（０≦ｘ，ｙ，ｚ≦１、ｘ＋ｙ＋ｚ＝１）半導体の結晶では、図１に示すＧａの一部がＡｌおよび／またはＩｎに置換され得る。
【０００４】
図２は、ウルツ鉱型結晶構造の面を４指数表記（六方晶指数）で表すために一般的に用いられている４つの基本ベクトルａ1、ａ2、ａ3、ｃを示している。基本ベクトルｃは、［０００１］方向に延びており、この方向は「ｃ軸」と呼ばれる。ｃ軸に垂直な面（ｐｌａｎｅ）は「ｃ面」または「（０００１）面」と呼ばれている。なお、「ｃ軸」および「ｃ面」は、それぞれ、「Ｃ軸」および「Ｃ面」と表記される場合もある。
【０００５】
ＧａＮ系半導体を用いて半導体素子を作製する場合、ＧａＮ系半導体結晶を成長させる基板として、ｃ面基板すなわち（０００１）面を表面に有する基板が使用される。しかしながら、ｃ面においてはＧａの原子層と窒素の原子層の位置がｃ軸方向に僅かにずれているため、分極（Ｅｌｅｃｔｒｉｃａｌ Ｐｏｌａｒｉｚａｔｉｏｎ）が形成される。このため、「ｃ面」は「極性面」とも呼ばれている。分極の結果、活性層におけるＩｎＧａＮの量子井戸にはｃ軸方向に沿ってピエゾ電界が発生する。このようなピエゾ電界が活性層に発生すると、活性層内における電子およびホールの分布に位置ずれが生じるため、キャリアの量子閉じ込めシュタルク効果により、内部量子効率が低下する。このため、半導体レーザであれば、しきい値電流の増大が引き起こされる。ＬＥＤであれば、消費電力の増大や発光効率の低下が引き起こされる。また、注入キャリア密度の上昇と共にピエゾ電界のスクリーニングが起こり、発光波長の変化も生じる。
【０００６】
そこで、これらの課題を解決するため、非極性面、例えば［１０−１０］方向に垂直な、ｍ面と呼ばれる（１０−１０）面を表面に有する基板（ｍ面ＧａＮ系基板）を使用することが検討されている。ここで、ミラー指数を表すカッコ内の数字の左に付された「−」は、「バー」を意味する。ｍ面は、図２に示されるように、ｃ軸（基本ベクトルｃ）に平行な面であり、ｃ面と直交している。ｍ面においてはＧａ原子と窒素原子は同一原子面上に存在するため、ｍ面に垂直な方向に分極は発生しない。その結果、ｍ面に垂直な方向に半導体積層構造を形成すれば、活性層にピエゾ電界も発生しないため、上記課題を解決することができる。ｍ面は、（１０−１０）面、（−１０１０）面、（１−１００）面、（−１１００）面、（０１−１０）面、（０−１１０）面の総称である。
【０００７】
なお、本明細書では、六方晶ウルツ鉱構造のＸ面（Ｘ＝ｃ、ｍ）に垂直な方向にエピタキシャル成長が生じることを「Ｘ面成長」と表現する。Ｘ面成長において、Ｘ面を「成長面」と称し、Ｘ面成長によって形成された半導体の層を「Ｘ面半導体層」と称する場合がある。
【先行技術文献】
【特許文献】
【０００８】
【特許文献１】特開２００６−２４７５０号公報
【特許文献２】特許第３８２１１２８号公報
【発明の概要】
【発明が解決しようとする課題】
【０００９】
上述のように、ｍ面基板上で成長させたＧａＮ系半導体素子は、ｃ面基板上で成長させたものと比較して顕著な効果を発揮し得るが、次のような問題がある。すなわち、ｍ面基板上で成長させたＧａＮ系半導体素子は、ｃ面基板上で成長させたものよりもｐ型電極のコンタクト抵抗が高く、それが、ｍ面基板上で成長させたＧａＮ系半導体素子を使用する上で大きな技術的な障害となっている。
【００１０】
さらに、特に発光素子の電極においては、コンタクト抵抗の低減に加えて、電極部での光吸収損失を低減させることにより外部量子効率を向上させることも要求される。ＧａＮ系半導体発光素子のｐ型電極として通常用いられている仕事関数の大きい金属（Ｐｄ、Ａｕ、Ｐｔなど）は光吸収損失が非常に大きく、これらの金属を電極として用いたのでは高い外部量子効率を実現することは不可能である。なお、外部量子効率とは、発光素子への注入キャリア数に対する発光素子外部への放射光子数の割合である。
【００１１】
そのような状況の中、本願発明者は、非極性面であるｍ面上に成長させたＧａＮ系半導体素子が持つコンタクト抵抗が高いという課題、および、電極部における光吸収損失が高いという課題を同時に解決すべく、鋭意検討した結果、コンタクト抵抗を低くするとともに高い外部量子効率を実現することができる手段を見出した。
【００１２】
本発明はかかる点に鑑みてなされたものであり、その主な目的は、ｍ面基板上で結晶成長させたＧａＮ系半導体素子におけるコンタクト抵抗を低減し、さらには電極部での光吸収損失を低減して高い外部量子効率を実現することができるｐ型電極の構造および製造方法を提供することにある。
【課題を解決するための手段】
【００１３】
本発明の第１の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触したＭｇ層と、前記Ｍｇ層の上に形成されたＡｇ層とを含む。
【００１４】
ある実施形態において、前記Ａｇ層は、Ａｇとは異なる金属からなる保護電極で覆われている。
【００１５】
ある実施形態において、前記Ａｇ層は、誘電体からなる保護層で覆われている。
【００１６】
ある実施形態において、前記半導体積層構造は、ＡｌaＩｎbＧａcＮ層（ａ＋ｂ＋ｃ＝１，ａ≧０，ｂ≧０，ｃ≧０）を含む活性層を有し、前記活性層は光を発する。
【００１７】
ある実施形態において、前記ｐ型半導体領域は、ｐ型コンタクト層である。
【００１８】
ある実施形態において、前記Ｍｇ層の厚さは前記Ａｇ層の厚さ以下である。
【００１９】
ある実施形態において、前記Ｍｇ層中のＮ濃度はＧａ濃度よりも低い。
【００２０】
ある実施形態において、前記半導体積層構造を支持する半導体基板を有している。
【００２１】
ある実施形態において、前記ｐ型半導体領域はＧａＮである。
【００２２】
ある実施形態において、前記Ｍｇ層および前記Ａｇ層の少なくとも一部が合金化している。
【００２３】
本発明の光源は、窒化物系半導体発光素子と、前記窒化物系半導体発光素子から放射された光の波長を変換する蛍光物質を含む波長変換部とを備える光源であって、前記窒化物系半導体発光素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体からなり、前記電極は、前記ｐ型半導体領域の前記表面に接触したＭｇ層と、前記Ｍｇ層の上に形成されたＡｇ層とを含む。
【００２４】
ある実施形態において、前記ｐ型半導体領域はＧａＮである。
【００２５】
ある実施形態において、前記Ｍｇ層および前記Ａｇ層の少なくとも一部が合金化している。
【００２６】
本発明の窒化物系半導体素子の製造方法は、基板を用意する工程（ａ）と、表面がｍ面であるｐ型半導体領域を有する窒化物系半導体積層構造を前記基板上に形成する工程（ｂ）と、前記半導体積層構造の前記ｐ型半導体領域の前記表面上に電極を形成する工程（ｃ）とを含み、前記工程（ｃ）は、前記ｐ型半導体領域の前記表面上に、Ｍｇ層を形成する工程と、前記Ｍｇ層の上にＡｇ層を形成する工程とを含む。
【００２７】
ある実施形態では、前記工程（ｃ）において、前記Ｍｇ層を加熱処理する工程を実行する。
【００２８】
ある実施形態において、前記加熱処理は、５００℃以上７００℃以下の温度で実行される。
【００２９】
ある実施形態において、前記加熱処理は、５５０℃以上６００℃以下の温度で実行される。
【００３０】
ある実施形態において、前記Ｍｇ層を形成する工程は、パルス的に電子ビームを照射することによってＭｇを前記ｐ型半導体領域の前記表面の上に蒸着させることを実行する。
【００３１】
ある実施形態では、前記工程（ｂ）を実行した後において、前記基板を除去する工程を含む。
【００３２】
ある実施形態において、前記ｐ型半導体領域はＧａＮである。
【００３３】
ある実施形態において、前記Ｍｇ層および前記Ａｇ層の少なくとも一部が合金化している。
【００３４】
本発明の第２の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面上に形成されたアイランド状Ｍｇと、前記アイランド状Ｍｇの上に形成されたＡｇ層とを含む。
【００３５】
本発明の第３の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触したＭｇ層と、前記Ｍｇ層の上に形成されたＡｇ層とを含み、前記Ｍｇ層は、Ｍｇ-Ａｇ合金から形成されている。
【００３６】
本発明の第４の窒化物系半導体素子は、表面がｍ面であるｐ型半導体領域を有する窒化物系半導体積層構造と、前記ｐ型半導体領域上に設けられた電極とを備え、前記ｐ型半導体領域は、ＡｌxＩｎyＧａzＮ（ｘ＋ｙ＋ｚ＝１，ｘ≧０，ｙ≧０，ｚ≧０）半導体から形成され、前記電極は、前記ｐ型半導体領域の前記表面に接触した合金層のみから構成され、前記合金層は、ＭｇおよびＡｇから形成されている。
【００３７】
ある実施形態において、前記合金層は、前記ｐ型半導体領域の前記表面に接触するＭｇ層と、前記Ｍｇ層の上に位置するＡｇ層とを形成した後、熱処理を行うことにより形成された層である。
【００３８】
ある実施形態において、前記合金層は、ＭｇとＡｇとの混合物または化合物を、前記ｐ型半導体領域の前記表面上に蒸着した後、加熱処理を行なうことにより形成された層である。
【発明の効果】
【００３９】
本発明の窒化物系半導体発光素子によれば、半導体積層構造上の電極がＭｇ層を含み、そのＭｇ層がｐ型不純物領域の表面（ｍ面）に接触していることにより、そのコンタクト抵抗を低減することができる。さらに、Ｍｇ層の上に設けられたＡｇ層によって光を反射させることにより、高い外部量子効率を実現することができる。
【図面の簡単な説明】
【００４０】
【図１】ＧａＮの単位格子を模式的に示す斜視図
【図２】ウルツ鉱型結晶構造の基本ベクトルａ1、ａ2、ａ3、ｃを示す斜視図
【図３】（ａ）は、本発明の実施形態に係る窒化物系半導体発光素子１００の断面模式図、（ｂ）はｍ面の結晶構造を表す図、（ｃ）はｃ面の結晶構造を表す図
【図４】（ａ）から（ｃ）は、電極におけるＭｇおよびＡｇの分布を模式的に示す図
【図５Ａ】２つのＰｄ／Ｐｔ電極をｐ型ＧａＮ層に接触させた場合の電流−電圧特性を示すグラフ
【図５Ｂ】２つのＭｇ／Ａｇ電極をｐ型ＧａＮ層に接触させた場合の電流−電圧特性を示すグラフ
【図５Ｃ】Ｐｄ／Ｐｔ層からなる電極およびＭｇ／Ａｇ層からなる電極の、各々最適温度にて熱処理を行なった場合における固有コンタクト抵抗（Ω・ｃｍ2）の値を示すグラフ
【図５Ｄ】半導体層において電極と接する面（接触面）がｍ面の半導体素子のコンタクト抵抗（測定値）と、接触面がｃ面の半導体素子のコンタクト抵抗（測定値）とを示すグラフ
【図５Ｅ】Ｐｄ／Ｐｔ層からなる電極およびＭｇ／Ａｇ層からなる電極の固有コンタクト抵抗値の熱処理温度依存性を示すグラフ
【図５Ｆ】ＴＬＭ電極のパターン図
【図６】各温度で熱処理を行なった後の電極の表面状態を示す光学顕微鏡の図面代用写真
【図７Ａ】ｍ面ＧａＮの上にＭｇ／Ａｇ電極が配置された構造におけるＧａ原子の深さ方向のプロファイルを、ＳＩＭＳ（Ｓｅｃｏｎｄａｒｙ  Ｉｏｎ−ｍｉｃｒｏｐｒｏｂｅ  Ｍａｓｓ  Ｓｐｅｃｔｒｏｍｅｔｅｒ）を用いて測定した結果を示すグラフ
【図７Ｂ】ｍ面ＧａＮの上にＭｇ／Ａｇ電極が配置された構造における窒素原子の深さ方向のプロファイルを、ＳＩＭＳを用いて得た結果を示すグラフ
【図８】Ｍｇ／Ａｇ層からなる電極を用いた発光ダイオードの電流−電圧特性を示すグラフ、および、従来のＰｄ／Ｐｔ層からなる電極を用いた発光ダイオードの電流−電圧特性を示すグラフ
【図９】（ａ）は本発明の実施形態に係る窒化物系半導体発光素子１００の電極３０の表面に保護電極５０が形成された構成を示す断面図、（ｂ）は本発明の実施形態に係る窒化物系半導体発光素子１００の電極３０の上に保護層５１が形成された構成を示す断面図
【図１０】白色光源の実施形態を示す断面図
【発明を実施するための形態】
【００４１】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００４２】
図３（ａ）は、本発明の実施形態に係る窒化物系半導体発光素子１００の断面構成を模式的に示している。図３（ａ）に示した窒化物系半導体発光素子１００は、ＧａＮ系半導体からなる半導体デバイスであり、窒化物系半導体積層構造を有している。
【００４３】
本実施形態の窒化物系半導体発光素子１００は、ｍ面を表面１２とするＧａＮ系基板１０と、ＧａＮ系基板１０の上に形成された半導体積層構造２０と、半導体積層構造２０の上に形成された電極３０とを備えている。本実施形態では、半導体積層構造２０は、ｍ面成長によって形成されたｍ面半導体積層構造であり、その表面はｍ面である。ただし、ｒ面サファイア基板上にはａ面ＧａＮが成長するという事例もあることから、成長条件によっては必ずしもＧａＮ系基板１０の表面がｍ面であることが必須とならない。本発明の構成においては、少なくとも半導体積層構造２０のうち、電極と接触する半導体領域の表面がｍ面であればよい。
【００４４】
本実施形態の窒化物系半導体発光素子１００は、半導体積層構造２０を支持するＧａＮ基板１０を備えているが、ＧａＮ基板１０に代えて他の基板を備えていても良いし、基板が取り除かれた状態で使用されることも可能である。
【００４５】
図３（ｂ）は、表面がｍ面である窒化物系半導体の断面（基板表面に垂直な断面）における結晶構造を模式的に示している。Ｇａ原子と窒素原子は、ｍ面に平行な同一原子面上に存在するため、ｍ面に垂直な方向に分極は発生しない。すなわち、ｍ面は非極性面であり、ｍ面に垂直な方向に成長した活性層内ではピエゾ電界が発生しない。なお、添加されたＩｎおよびＡｌは、Ｇａのサイトに位置し、Ｇａを置換する。Ｇａの少なくとも一部がＩｎやＡｌで置換されていても、ｍ面に垂直な方向に分極は発生しない。
【００４６】
ｍ面を表面に有するＧａＮ系基板は、本明細書では「ｍ面ＧａＮ系基板」と称される。ｍ面に垂直な方向に成長した窒化物系半導体積層構造を得るには、典型的には、ｍ面ＧａＮ基板を用い、その基板のｍ面上に半導体を成長させればよい。しかし、前述したように、基板の表面がｍ面である必要は無く、また、最終的なデバイスに基板が残っている必要もない。
【００４７】
参考のために、図３（ｃ）に、表面がｃ面である窒化物系半導体の断面（基板表面に垂直な断面）における結晶構造を模式的に示す。Ｇａ原子と窒素原子は、ｃ面に平行な同一原子面上に存在しない。その結果、ｃ面に垂直な方向に分極が発生する。ｃ面を表面に有するＧａＮ系基板を、本明細書では「ｃ面ＧａＮ系基板」と称する。
【００４８】
ｃ面ＧａＮ系基板は、ＧａＮ系半導体結晶を成長させるための一般的な基板である。ｃ面に平行なＧａ（又はＩｎ）の原子層と窒素の原子層の位置がｃ軸方向に僅かにずれているため、ｃ軸方向に沿って分極が形成される。
【００４９】
再び、図３（ａ）を参照する。ｍ面ＧａＮ系基板１０の表面（ｍ面）１２の上には、半導体積層構造２０が形成されている。半導体積層構造２０は、ＡｌaＩｎbＧａcＮ層（ａ＋ｂ＋ｃ＝１，ａ≧０，ｂ≧０，ｃ≧０）を含む活性層２４と、ＡｌdＧａeＮ層（ｄ＋ｅ＝１，ｄ≧０，ｅ≧０）２６とを含んでいる。ＡｌdＧａeＮ層２６は、活性層２４を基準にしてｍ面１２の側とは反対の側に位置している。ここで、活性層２４は、窒化物系半導体発光素子１００における電子注入領域である。
【００５０】
本実施形態の半導体積層構造２０には、他の層も含まれており、活性層２４と基板１０との間には、ＡｌuＧａvＩｎwＮ層（ｕ＋ｖ＋ｗ＝１，ｕ≧０，ｖ≧０，ｗ≧０）２２が形成されている。本実施形態のＡｌuＧａvＩｎwＮ層２２は、第１導電型（ｎ型）のＡｌuＧａvＩｎwＮ層２２である。また、活性層２４とＡｌdＧａeＮ層２６との間に、アンドープのＧａＮ層を設けてもよい。
【００５１】
ＡｌdＧａeＮ層２６において、Ａｌの組成比率ｄは、厚さ方向に一様である必要はない。ＡｌdＧａeＮ層２６において、Ａｌの組成比率ｄが厚さ方向に連続的または階段的に変化していても良い。すなわち、ＡｌdＧａeＮ層２６は、Ａｌの組成比率ｄが異なる複数の層が積層された多層構造を有していても良いし、ドーパントの濃度も厚さ方向に変化していてもよい。なお、コンタクト抵抗低減の観点から、ＡｌdＧａeＮ層２６の最上部（半導体積層構造２０の上面部分）は、Ａｌの組成比率ｄがゼロである層（ＧａＮ層）から構成されていることが好ましい。
【００５２】
半導体積層構造２０の上には、電極３０が形成されている。本実施形態の電極３０は、Ｍｇ層３２と、Ｍｇ層３２の上に形成されたＡｇ層３４とを含んでいる。Ｍｇ層３２およびＡｇ層３４の少なくとも一部が合金化していてもよい。すなわち、Ｍｇ層３２とＡｇ層３４との境界部分のみが合金化されていてもよいし、電極３０全体が合金化されていてもよい。
【００５３】
図４（ａ）から（ｃ）は、Ｍｇ層３２とＡｇ層３４との間の合金化を説明するための図である。図４（ａ）は、Ｍｇ層３２およびＡｇ層３４の一部が合金化した状態を示している。この場合、図４（ａ）に示すように、電極３０Ａは、ＡｌdＧａeＮ層２６に接するＭｇ層３２と、Ｍｇ層３２の上に存在するＭｇ−Ａｇ合金層６１Ａと、Ｍｇ−Ａｇ合金層６１Ａの上に存在するＡｇ層３４とから構成されている。
【００５４】
図４（ｂ）は、ＭｇとＡｇとの合金化がＡｌdＧａeＮ層２６に接する部分まで進行した状態を示している。図４（ｂ）に示す状態において、電極３０ＢにおけるＭｇ層３２（電極３０ＢのうちＡｌdＧａeＮ層２６と接触する部分）は、Ｍｇ−Ａｇ合金から形成されている。
【００５５】
図４（ｂ）に示す電極３０Ｂの例では、Ｍｇ層３２の上には、Ａｇ層３４が存在している。
【００５６】
図４（ｃ）に、Ｍｇ層およびＡｇ層の全体が合金化されている状態の電極３０Ｃを示す。この場合、電極３０Ｃは、Ｍｇ−Ａｇ合金層６１Ｃのみから構成されている。
【００５７】
図４（ａ）から（ｃ）に示すＭｇ−Ａｇ合金は、ＭｇおよびＡｇから構成されている（主成分がＭｇおよびＡｇである）。図４（ａ）から（ｃ）に示す構造は、Ｍｇ層の上にＡｇ層を形成した後に、熱処理を行うことによって形成することができる。なお、図４（ｃ）に示す構造は、ＭｇとＡｇとの混合物または化合物を蒸着源として蒸着を行った後に熱処理を行うことによって形成してもよい。
【００５８】
Ａｇ層３４は、Ａｇを主成分として微量の他の金属（例えば、Ｃｕ、Ａｕ、Ｐｄ、Ｎｄ、Ｓｍ、Ｓｎ、Ｉｎ、Ｂｉ等）を一種類以上添加して合金化したものであってもよい。これらの金属によって合金化したＡｇ層３４は、Ａｇと比較して耐熱性や信頼性等において優れている。
【００５９】
Ａｇ層は、光に対して高い反射率を有している。例えば青色光の反射率で比較した場合、Ａｇは約９７％、Ｐｔは約５５％、Ａｕは約４０％である。
【００６０】
電極３０におけるＭｇ層３２は、半導体積層構造２０のｐ型半導体領域に接触しており、ｐ型電極の一部として機能する。本実施形態では、Ｍｇ層３２は、第２導電型（ｐ型）のドーパントがドープされたＡｌdＧａeＮ層２６に接触している。ＡｌdＧａeＮ層２６には、例えば、ドーパントとしてＭｇがドープされている。Ｍｇ以外のｐ型ドーパントとして、例えばＺｎ、Ｂｅなどがドープされていてもよい。
【００６１】
なお、Ｍｇ層３２の少なくとも一部は、積層後の熱処理によってアイランド状（島状）に凝集を起こし、ＡｌdＧａeＮ層２６の表面上に、互いに間隔を置いて形成されていてもよい。このとき、Ａｇ層３４を構成するＡｇは各アイランド状Ｍｇの間に入り込んでいる。Ａｇ層３４の少なくとも一部がアイランド状に凝集されていてもよい。
【００６２】
本実施形態の電極３０の厚さは、例えば、１０ｎｍ以上２００ｎｍ以下である。電極３０におけるＭｇ層３２は、Ａｇ層３４の厚さよりも薄い層であり、Ｍｇ層３２の好適な厚さは、例えば、０．５ｎｍ以上１０ｎｍ以下である。なお、ここでのＭｇ層３２の厚さとは熱処理後のＭｇ層の厚さを意味する。Ｍｇ層３２の好適な厚さを１０ｎｍ以下とする理由は、Ｍｇ層３２に光の透過性を持たせるためである。Ｍｇ層３２の厚さが１０ｎｍ以下であれば、半導体積層構造２０の活性層２４から放射された光がＭｇ層３２にはほとんど吸収されずＡｇ層３４まで到達する。そのため、より多くの光がＡｇ層３４において反射する。Ｍｇ層３２の厚さは小さいほうがよく、例えば１ｎｍ以上２ｎｍ以下であることが好ましい。Ａｇ層３４による光の反射を期待しないのであればＭｇ層３２の厚さは必ずしも１０ｎｍ以下である必要はない。Ｍｇ層３２の厚さが４５ｎｍ以上である場合のコンタクト抵抗は従来のＰｄ系電極を用いた場合と比較してほとんど変わらず、さらに電極剥がれの問題も生じるため、Ｍｇ層３２の厚さは４５ｎｍ以下とすることが望ましい。
【００６３】
Ａｇ層３４の厚さは、例えば１０ｎｍ以上２００ｎｍ以下である。Ａｇ層３４における光（例えば青色領域の波長の光）の侵入長は約１０ｎｍであるので、Ａｇ層３４の厚さが侵入長の１０ｎｍ以上であれば、光を十分反射させることができる。また、Ｍｇ層３２がＡｇ層３４の厚さよりも薄い層であるのは、Ｍｇ層３２とＡｇ層３４との歪みのバランスが崩れることによるＭｇ層３２とＡｌdＧａeＮ層２６との間での剥離が生じないようにするものである。
【００６４】
ｍ面の表面１２を有するＧａＮ系基板１０の厚さは、例えば、１００〜４００μｍである。これはおよそ１００μｍ以上基板厚であればウエハのハンドリングに支障が生じないためである。なお、本実施形態の基板１０は、ＧａＮ系材料からなるｍ面の表面１２を有していれば、積層構造を有していても構わない。すなわち、本実施形態のＧａＮ系基板１０は、少なくとも表面１２にｍ面が存在している基板も含み、したがって、基板全体がＧａＮ系であってもよいし、他の材料との組み合わせであっても構わない。
【００６５】
本実施形態の構成では、基板１０の上に位置するｎ型のＡｌuＧａvＩｎwＮ層（例えば、厚さ０．２〜２μｍ）２２の一部に、電極４０（ｎ型電極）が形成されている。図示した例では、半導体積層構造２０のうち電極４０が形成される領域は、ｎ型のＡｌuＧａvＩｎwＮ層２２の一部が露出するように凹部４２が形成されている。その凹部４２にて露出したｎ型のＡｌuＧａvＩｎwＮ層２２の表面に電極４０が設けられている。電極４０は、例えば、Ｔｉ層とＡｌ層とＰｔ層との積層構造から構成されており、電極４０の厚さは、例えば、１００〜２００ｎｍである。
【００６６】
また、本実施形態の活性層２４は、Ｇａ0.9Ｉｎ0.1Ｎ井戸層（例えば、厚さ９ｎｍ）とＧａＮバリア層（例えば、厚さ９ｎｍ）とが交互に積層されたＧａＩｎＮ／ＧａＮ多重量子井戸（ＭＱＷ）構造（例えば、厚さ８１ｎｍ）を有している。
【００６７】
活性層２４の上には、ｐ型のＡｌdＧａeＮ層２６が設けられている。ｐ型のＡｌdＧａeＮ層２６の厚さは、例えば、０．２〜２μｍである。なお、上述したように、活性層２４とＡｌdＧａeＮ層２６との間には、アンドープのＧａＮ層を設けてもよい。
【００６８】
加えて、ＡｌdＧａeＮ層２６の上に、第２導電型（例えば、ｐ型）のＧａＮ層を形成することも可能である。そして、そのＧａＮ層の上に、ｐ+−ＧａＮからなるコンタクト層を形成し、さらに、ｐ+−ＧａＮからなるコンタクト層上に、Ｍｇ層３２を形成することも可能である。なお、ＧａＮからなるコンタクト層を、ＡｌdＧａeＮ層２６とは別の層であると考える代わりに、ＡｌdＧａeＮ層２６の一部であると考えることもできる。
【００６９】
次に、図５Ａから図６を参照しながら、本実施形態の特徴あるいは特異性を更に詳細に説明する。
【００７０】
図５Ａは、２つのＰｄ／Ｐｔ電極をｐ型ＧａＮ層に接触させた場合の電流−電圧特性を、図５Ｂは、２つのＭｇ／Ａｇ電極をｐ型ＧａＮ層に接触させた場合の電流−電圧特性を示す。Ｐｄ／Ｐｔ電極としては、ｐ型のｍ面ＧａＮ層上にＰｄ層およびＰｔ層をこの順に形成した後、熱処理を行なうことにより形成した電極（ｍ面ＧａＮ（Ｐｄ／Ｐｔ）電極）を用いた。Ｍｇ／Ａｇ電極としては、ｐ型のｍ面ＧａＮ層上に、Ｍｇ層およびＡｇ層をこの順に蒸着した後、熱処理を行なうことにより形成した電極（ｍ面ＧａＮ（Ｍｇ／Ａｇ）電極）を用いた。Ｍｇ／Ａｇ電極におけるＭｇ層はパルス蒸着法を用いて形成した。パルス蒸着法については後述する。本願明細書における全ての実験例では、いずれも、Ｍｇ層をパルス蒸着法によって堆積し、Ａｇ層を通常の電子ビーム蒸着法によって堆積している。
【００７１】
Ｐｄ／Ｐｔ電極およびＭｇ／Ａｇ電極の構成および熱処理条件は以下の表１に示す通りである。
【００７２】
【表１】
2010113405.tif 000020
【００７３】
Ｍｇ／Ａｇ電極、およびＰｄ／Ｐｔ電極は、Ｍｇがドープされたｍ面ＧａＮ層に接触している。これらの電極が接触するｍ面ＧａＮ層では、表面から深さ２０ｎｍの領域（厚さ２０ｎｍの最表面領域）に７×１０19ｃｍ-3のＭｇがドープされている。また、ｍ面ＧａＮ層の表面からの深さが２０ｎｍを超える領域には、１×１０19ｃｍ-3のＭｇがドープされている。このように、ｐ型電極が接触するＧａＮ層の最表面領域においてｐ型不純物の濃度を局所的に高めると、コンタクト抵抗を最も低くすることができる。また、このような不純物ドーピングを行なうことにより、電流―電圧特性の面内ばらつきも低減するため、駆動電圧のチップ間ばらつきを低減できるという利点も得られる。このため、本願に開示している実験例では、いずれも、電極が接触するｐ型ＧａＮ層の表面から深さ２０ｎｍの領域に７×１０19ｃｍ-3のＭｇをドープし、それよりも深い領域には１×１０19ｃｍ-3のＭｇをドープしている。
【００７４】
図５Ａ、図５Ｂに示す電流−電圧特性の各曲線は、図５Ｆに示すＴＬＭ（Ｔｒａｎｓｍｉｓｓｉｏｎ  Ｌｉｎｅ  Ｍｅｔｈｏｄ）電極パターンの電極間距離に対応したものである。図５Ｆは、１００μｍ×２００μｍの複数の電極が、８μｍ、１２μｍ、１６μｍ、２０μｍだけ間隔を空けて配置された状態を示している。
【００７５】
Ｐｄはｐ型電極として従来用いられてきた仕事関数の大きな金属である。Ｐｄ／Ｐｔ電極ではＰｄ層がｐ型ＧａＮ層に接触している。図５Ａのグラフ（Ｐｄ／Ｐｔ電極の電流−電圧特性）は、ショットキー型の非オーミック特性（ショットキー電圧：約２Ｖ）を示している。一方、図５Ｂのグラフ（Ｍｇ／Ａｇ電極の電流−電圧特性）にはショットキー電圧が現れておらず、このＭｇ／Ａｇ電極は、ｐ型ＧａＮ層とほぼオーミックコンタクトを形成することがわかる。ショットキー電圧の消失は、発光ダイオードやレーザダイオード等のデバイス動作電圧を低減する上で非常に重要である。
【００７６】
図５Ｃは、上述のＰｄ／Ｐｔ電極、およびＭｇ／Ａｇ電極の固有コンタクト抵抗（Ω・ｃｍ2）を示すグラフである。Ｐｄ／Ｐｔ電極は５００℃、Ｍｇ／Ａｇ電極は６００℃でそれぞれ熱処理されている。図５Ｃの固有コンタクト抵抗を測定したＰｄ／Ｐｔ電極およびＭｇ／Ａｇ電極の構成および熱処理条件は、表１に示される条件と同じである。
【００７７】
コンタクト抵抗はＴＬＭ法を用いて評価した。なお、縦軸に示した「１．０Ｅ−０１」は「１．０×１０-1」を意味し、「１．０Ｅ−０２」は「１．０×１０-2」を意味し、すなわち、「１．０Ｅ＋Ｘ」は、「１．０×１０X」の意味である。
【００７８】
コンタクト抵抗Ｒは、一般に、コンタクトの面積Ｓ（ｃｍ2）に反比例する。ここで、コンタクト抵抗をＲ（Ω）とすると、Ｒ＝Ｒｃ／Ｓの関係が成立する。比例定数のＲｃは、固有コンタクト抵抗と称され、コンタクト面積Ｓが１ｃｍ2のときのコンタクト抵抗Ｒに相当する。すなわち、固有コンタクト抵抗の大きさは、コンタクト面積Ｓに依存せず、コンタクト特性を評価するための指標となる。以下、「固有コンタクト抵抗」を「コンタクト抵抗」と略記する場合がある。
【００７９】
図５Ｃに示すように、Ｐｄ／Ｐｔ電極よりもＭｇ／Ａｇ電極のほうが一桁近くも低い固有コンタクト抵抗（Ω・ｃｍ2）を示す。
【００８０】
図５Ｄは、半導体層において電極と接する面（接触面）がｍ面の半導体素子のコンタクト抵抗（測定値）と、接触面がｃ面の半導体素子のコンタクト抵抗（測定値）とを示すグラフである。この測定には、Ｍｇ／Ａｇ電極およびＰｄ／Ｐｔ電極のいずれかをｐ型ＧａＮ層に接触させたサンプルを用いた。いずれのサンプルにおいても、電極が接触するｐ型ＧａＮ層の表面から深さ２０ｎｍの領域には７×１０19ｃｍ-3のＭｇをドープし、それよりも深い領域には１×１０19ｃｍ-3のＭｇをドープした。
【００８１】
図５Ｄから明らかなように、接触面がｃ面の場合にも、Ｐｄ／Ｐｔ電極よりＭｇ／Ａｇ電極のほうが若干低いコンタクト抵抗を示す。しかしながら、接触面がｍ面の場合には、Ｍｇ／Ａｇ電極のコンタクト抵抗は、Ｐｄ／Ｐｔ電極のコンタクト抵抗より顕著に低い値である。
【００８２】
次に、コンタクト抵抗の熱処理温度依存性を説明する。従来のＰｄ／Ｐｔ電極と、本実施形態のＭｇ／Ａｇ電極のそれぞれについて述べる。図５Ｅは、Ｐｄ／Ｐｔ電極およびＭｇ／Ａｇ電極の固有コンタクト抵抗値の熱処理温度依存性を示すグラフである。
【００８３】
熱処理前における各層の厚さは、Ｍｇ／Ａｇ電極におけるＭｇ層が７ｎｍ、Ａｇ層が７５ｎｍであり、Ｐｄ／Ｐｔ電極におけるＰｄ層が４０ｎｍ、Ｐｔ層が３５ｎｍである。
【００８４】
図５Ｅに示すように、ｍ面ＧａＮ（Ｐｄ／Ｐｔ）電極の場合、ｍ面ＧａＮのコンタクト抵抗は、５００℃の熱処理の前後で、ほとんど変化しなかった。さらに、５００℃を超える熱処理温度においては、コンタクト抵抗の上昇が見られた。
【００８５】
一方、ｍ面ＧａＮ（Ｍｇ／Ａｇ）電極の場合は、５００℃を超えた温度になると、コンタクト抵抗は急に低下した。そして、６００℃ではさらにコンタクト抵抗は低下した。さらに昇温して７００℃の温度では、コンタクト抵抗は６００℃の温度のときよりも上昇するものの、従来のｍ面ＧａＮ（Ｐｄ／Ｐｔ）電極の場合のコンタクト抵抗よりは小さかった。
【００８６】
したがって、ｍ面ＧａＮ（Ｍｇ／Ａｇ）電極の熱処理温度としては、例えば、５００℃以上が好ましい。７００℃を超えて所定温度（例えば８００℃）以上になると、電極やＧａＮ層の膜質の劣化が進むため、上限は７００℃以下が好ましい。
【００８７】
次に、各温度で熱処理を行なった後の電極の表面状態を示す写真を図６に示す。図６は、ａｓ−ｄｅｐｏ（熱処理を行なわない場合）、熱処理温度５００℃、６００℃、７００℃の結果を示している。
【００８８】
図６からわかるように、ｐ型のｍ面ＧａＮ層の上に、Ｐｄ層、その上にＰｔ層を形成した場合（ｍ面ＧａＮ（Ｐｄ／Ｐｔ）電極）は、６００℃、７００℃の熱処理において金属表面の荒れが見られ、劣化が認められる。なお、ｃ面ＧａＮ層の上にＰｄ／Ｐｔ電極を形成して６００℃から７００℃の温度で熱処理を行なっても金属表面の荒れは見られないことが本願発明者の実験からわかっている。これらの結果から、熱処理による電極の劣化が、ｍ面ＧａＮの電極に特有な課題であることがわかる。
【００８９】
一方、ｐ型のｍ面ＧａＮ層の上にＭｇ層、その上にＡｇ層を形成した場合（本実施形態の構成であるｍ面ＧａＮ（Ｍｇ／Ａｇ）電極）の場合は、７００℃の熱処理温度ではわずかに凹凸は見られるものの、５００℃、６００℃、７００℃のすべての熱処理温度において電極に大幅な劣化がないことを確認した。
【００９０】
図５Ｅに示すコンタクト抵抗の測定結果から、ｍ面ＧａＮ（Ｍｇ／Ａｇ）電極の場合には、熱処理温度が６００℃近傍（例えば、６００℃±５０℃）のときに、コンタクト抵抗が最も低くなることがわかる。一方、図６に示す結果から、ｍ面ＧａＮ（Ｍｇ／Ａｇ）電極では、熱処理温度が７００℃まで高くなっても表面の劣化は少ないものの、熱処理温度が低いほうが電極の表面がより良好な状態に保たれることがわかる。Ａｇ層の表面が劣化すると光反射率が低下するため、電極の表面は良好な状態に保たれることが好ましい。コンタクト抵抗の値と電極表面の状態との兼ね合いから、５５０℃以上６００℃以下の温度で熱処理を行なうのが特に好適であると考えられる。
【００９１】
一般に、コンタクト抵抗の低い良好なｐ型電極を作製するためには、仕事関数の大きい金属、例えばＰｄ（仕事関数＝５．１ｅＶ）やＰｔ（仕事関数＝５．６ｅＶ）を用いることが技術常識である。本願発明者は、ｍ面ＧａＮの電極材料としてＡｌ、Ｎｉ、Ａｕ、Ｐｄ、Ｐｔなどの仕事関数の異なるさまざまな金属を用いて、コンタクト抵抗を測定した。その結果、ｍ面ＧａＮの場合にも、仕事関数が大きい金属（ＰｄやＰｔ）ほどコンタクト抵抗が低くなることを実験的に示し、例えそのような仕事関数の大きい金属を用いてもコンタクト抵抗の低いｐ型電極を得ることはできないことを確認した。一方、Ｍｇの仕事関数はわずか３．７ｅＶであり、ｐ型電極としてＭｇを用いることは考えにくい。
【００９２】
しかしながら、本実施形態におけるＭｇ／Ａｇ電極のコンタクト抵抗を評価したところ、従来用いられてきた高い仕事関数を有するＰｄ／Ｐｔ電極と比較してコンタクト抵抗が一桁程度も低いという顕著な効果を得ることに成功した。
【００９３】
本実施形態における電極構造（Ｍｇ／Ａｇ）をｍ面ＧａＮ上に配置させた場合にコンタクト抵抗が飛躍的に下がるのは、熱処理によって、ＧａＮのうちのＧａ原子のみが電極側に拡散し、Ｎ原子は電極側に拡散していないためと推測される。ＧａＮのうちＧａのみが電極側に拡散するため、Ｍｇ層では、Ｎ濃度がＧａ濃度よりも低くなっていると推測される。
【００９４】
ｐ型ＧａＮにおいてＧａ原子が電極側に拡散すると、ｐ型ＧａＮの最表面でＧａ原子が不足する状態、すなわちＧａ空孔が形成される。Ｇａ空孔はアクセプター的性質を有するため、電極とｐ型ＧａＮとの界面の近傍でＧａ空孔が増加すると、この界面のショットキー障壁を正孔がトンネリングによって通過しやすくなる。これにより、ｍ面を表面とするｐ型ＧａＮ層と接するようにＭｇ層を形成した場合には、コンタクト抵抗が低減されると考えられる。
【００９５】
これに対し、Ｇａ原子とともにＮ原子も電極側に拡散すると、ｐ型ＧａＮの最表面にＮが不足する状態、すなわちＮ空孔も形成される。Ｎ空孔はドナー的性質を有するため、ｐ型ＧａＮの最表面では、Ｇａ空孔とＮ空孔との間で電荷補償が起こる。また、Ｎ原子が抜けることによってＧａＮ結晶の結晶性は悪化すると考えられる。そのため、Ｇａ原子とともにＮ原子も電極側に拡散した場合には、ｐ型ＧａＮ層と電極との間のコンタクト抵抗は高い。
【００９６】
この発見は、原子間結合力や表面状態などの物理的性質がｍ面ＧａＮとｃ面ＧａＮの両者において全く異なることを示す。
【００９７】
図７Ａに、ｍ面ＧａＮの上にＭｇ／Ａｇ電極が配置された構造におけるＧａ原子の深さ方向のプロファイルを、ＳＩＭＳを用いて測定した結果を示す。図７Ａには、熱処理前（ａｓ−ｄｅｐｏ）のプロファイルと、熱処理後（６００℃熱処理後）のプロファイルとを示す。グラフの縦軸は強度（Ｇａ濃度に相当）を示し、横軸は深さ方向の距離を示す。縦軸の１×１０1の強度は１×１０19ｃｍ-3のＧａ濃度にほぼ相当する。横軸の数値が「−」の領域は電極側であり、「＋」の領域はｐ型ＧａＮ側である。横軸の原点（０μｍ）は、Ｍｇのピーク位置であり、ｐ型ＧａＮ層とＭｇ層との界面の位置にほぼ相当する。
【００９８】
測定に用いた試料の熱処理は、６００℃の温度で１０分間行った。熱処理前のＭｇ層の厚さは７ｎｍであり、Ａｇ層の厚さは７５ｎｍであった。熱処理前に、いずれの試料においても、電極が接触するｐ型ＧａＮ層の表面から深さ２０ｎｍの領域に７×１０19ｃｍ-3のＭｇをドーピングし、それよりも深い領域には１×１０19ｃｍ-3のＭｇをドーピングした。
【００９９】
図７Ａに示すように、ａｓ−ｄｅｐｏの状態では、電極の表面側（−側）に近づくにつれて、Ｇａ濃度が単調に減少し、−０．０２μｍ付近で検出限界以下となる。この結果から、ａｓ−ｄｅｐｏの状態では、Ｇａが金属側にほとんど拡散していないことがわかる。一方、熱処理を行った後には、−０．００６μｍから−０．０４μｍの領域にプラトーな領域が見られ、この結果から、熱処理前と比較して、Ｇａが電極表面側に拡散していることがわかる。
【０１００】
次に、窒素の挙動を説明する。図７Ｂは、ｍ面ＧａＮの上にＭｇ／Ａｇ電極が配置された構造における窒素原子の深さ方向のプロファイルを、ＳＩＭＳを用いて得た結果を示すグラフである。縦軸の１×１０1の強度は１×１０19ｃｍ-3のＮ濃度にほぼ相当する。グラフの縦軸は強度（Ｎ濃度に相当）であり、横軸は深さ方向の距離である。横軸の数値が「−」の領域は電極側であり、「＋」の領域はｐ型ＧａＮ側である。横軸の原点（０μｍ）は、Ｍｇのピーク位置であり、ｐ型ＧａＮ層とＭｇ層との界面の位置にほぼ相当する。
【０１０１】
測定に用いた試料の熱処理は、６００℃の温度で１０分間行った。熱処理前のＭｇ層の厚さは７ｎｍであり、Ａｇ層の厚さは７５ｎｍであった。電極の構造およびｐ型ＧａＮのドーピング条件は、図７Ａに示す測定結果が得られたサンプルにおけるものと同様である。
【０１０２】
図７Ｂに示すように、熱処理前後において、窒素の深さ方向のプロファイルに大きな変化はなく、この結果から、窒素原子は、電極側にあまり拡散していないことがわかる。
【０１０３】
図７Ａ、図７Ｂに示す結果から、ｍ面ＧａＮでは、Ｇａ原子のみが電極側に拡散し、窒素原子は拡散していないことがわかる。
【０１０４】
なお、このような各元素（Ｇａ、Ｎ）の挙動は、Ｍｇ層が接触するＧａＮ層において、Ｇａの一部がＡｌやＩｎで置換されていても同様に生じると推定される。また、Ｍｇ層が接触するＧａＮ系半導体層中にドーパントとしてＭｇ以外の元素がドープされている場合でも同様であると推定される。
【０１０５】
次に、再び図３（ａ）を参照しながら、本実施形態の構成をさらに詳述する。
【０１０６】
図３（ａ）に示すように、本実施形態の発光素子１００では、ｍ面ＧａＮ基板１０と、基板１０上に形成されたＡｌuＧａvＩｎwＮ層（ｕ＋ｖ＋ｗ＝１，ｕ≧０，ｖ≧０，ｗ≧０）２２とが形成されている。この例では、ｍ面ＧａＮ基板１０は、ｎ型ＧａＮ基板（例えば、厚さ、１００μｍ）であり、ＡｌuＧａvＩｎwＮ層２２は、ｎ型ＧａＮ層（例えば、厚さ２μｍ）である。ＡｌuＧａvＩｎwＮ層２２の上には活性層２４が形成されている。言い換えると、ｍ面ＧａＮ基板１０の上には、少なくとも活性層２４を含む半導体積層構造２０が形成されている。
【０１０７】
半導体積層構造２０において、ＡｌxＧａyＩｎzＮ層２２の上には、ＡｌaＩｎbＧａcＮ層（ａ＋ｂ＋ｃ＝１，ａ≧０，ｂ≧０，ｃ≧０）を含む活性層２４が形成されている。活性層２４は、例えば、Ｉｎ組成比が約２５％のＩｎＧａＮ井戸層とＧａＮバリア層で構成され、井戸層の厚さは９ｎｍ、バリア層の厚さは９ｎｍ、井戸層周期は３周期である。活性層２４の上には、第２導電型（ｐ型）のＡｌdＧａeＮ層（ｄ＋ｅ＝１，ｄ≧０，ｅ≧０）２６が形成されている。第２導電型（ｐ型）のＡｌdＧａeＮ層（ｄ＋ｅ＝１，ｄ≧０，ｅ≧０）２６は例えば、Ａｌ組成比が１０％のＡｌＧａＮ層で厚さは０．２μｍである。本実施形態のＡｌdＧａeＮ層２６には、ｐ型のドーパントとして、Ｍｇがドープされている。ここでＭｇは、ＡｌdＧａeＮ層２６に対して、例えば、１０18ｃｍ-3程度ドープされている。またこの例では、活性層２４とＡｌdＧａeＮ層２６との間に、アンドープのＧａＮ層（不図示）が形成されている。
【０１０８】
さらに、この例においては、ＡｌdＧａeＮ層２６の上には、第２導電型（例えば、ｐ型）のＧａＮ層（不図示）が形成されている。さらに、ｐ+−ＧａＮからなるコンタクト層上には、Ｍｇ層３２が形成されており、その上にＡｇ層３４が形成されている。このＭｇ層３２とＡｇ層３４の積層構造が電極（ｐ型電極）３０となる。
【０１０９】
なお、半導体積層構造２０には、ＡｌuＧａvＩｎwＮ層２２の表面を露出させる凹部（リセス）４２が形成されており、凹部４２の底面に位置するＡｌuＧａvＩｎwＮ層２２には、電極（ｎ型電極）４０が形成されている。凹部４２の大きさは、例えば、幅（または径）２０μｍであり、深さは１μｍである。電極４０は、例えば、Ｔｉ層とＡｌ層とＰｔ層（例えば、厚さはそれぞれ、５ｎｍ、１００ｎｍ、１０ｎｍ）の積層構造から成る電極である。
【０１１０】
本実施形態の窒化物系半導体発光素子１００によれば、動作電圧（Ｖｏｐ）を、従来のＰｄ／Ｐｔ電極を用いたｍ面ＬＥＤの場合よりも約２．０Ｖ低減させることができ、その結果、消費電力を低減できることがわかった。
【０１１１】
さらに、Ａｇ層３４による光の反射効果により、従来のＰｄ／Ｐｔ電極を用いたｍ面ＬＥＤの場合よりも外部量子効率が大幅に向上することを確認した。
【０１１２】
次に、引き続き図３（ａ）を参照しながら、本実施形態の窒化物系半導体発光素子１００の製造方法を説明する。
【０１１３】
まず、ｍ面基板１０を用意する。本実施形態では、基板１０として、ＧａＮ基板を用いる。本実施形態のＧａＮ基板は、ＨＶＰＥ（Ｈｙｄｒｉｄｅ Ｖａｐｏｒ Ｐｈａｓｅ Ｅｐｉｔａｘｙ）法を用いて得られる。
【０１１４】
例えば、まずｃ面サファイア基板上に数ｍｍオーダの厚膜ＧａＮを成長する。その後、厚膜ＧａＮをｃ面に垂直方向、ｍ面で切り出すことによりｍ面ＧａＮ基板が得られる。ＧａＮ基板の作製方法は、上記に限らず、例えばナトリウムフラックス法などの液相成長やアモノサーマル法などの融液成長方法を用いてバルクＧａＮのインゴットを作製し、それをｍ面で切り出す方法でも良い。
【０１１５】
基板１０としては、ＧａＮ基板の他、例えば、酸化ガリウム、ＳｉＣ基板、Ｓｉ基板、サファイア基板などを用いることができる。基板上にｍ面から成るＧａＮ系半導体をエピタキシャル成長するためには、ＳｉＣやサファイア基板の面方位もｍ面である方が良い。ただし、ｒ面サファイア基板上にはａ面ＧａＮが成長するという事例もあることから、成長条件によっては必ずしも成長用表面がｍ面であることが必須とならない場合もあり得る。少なくとも半導体積層構造２０の表面がｍ面であれば良い。本実施形態では、基板１０の上に、ＭＯＣＶＤ（Ｍｅｔａｌ Ｏｒｇａｎｉｃ Ｃｈｅｍｉｃａｌ Ｖａｐｏｒ Ｄｅｐｏｓｉｔｉｏｎ）法により結晶層を順次形成していく。
【０１１６】
次に、ｍ面ＧａＮ基板１０の上に、ＡｌuＧａvＩｎwＮ層２２を形成する。ＡｌuＧａvＩｎwＮ層２２として、例えば、厚さ３μｍのＡｌＧａＮを形成する。ＧａＮを形成する場合には、ｍ面ＧａＮ基板１０の上に、１１００℃でＴＭＧ（Ｇａ（ＣＨ3）3）、ＴＭＡ（Ａｌ（ＣＨ3）3）およびＮＨ3を供給することによってＧａＮ層を堆積する。
【０１１７】
次に、ＡｌuＧａvＩｎwＮ層２２の上に、活性層２４を形成する。この例では、活性層２４は、厚さ９ｎｍのＧａ0.9Ｉｎ0.1Ｎ井戸層と、厚さ９ｎｍのＧａＮバリア層が交互に積層された厚さ８１ｎｍのＧａＩｎＮ／ＧａＮ多重量子井戸（ＭＱＷ）構造を有している。Ｇａ0.9Ｉｎ0.1Ｎ井戸層を形成する際には、Ｉｎの取り込みを行なうために、成長温度を８００℃に下げることが好ましい。
【０１１８】
次に、活性層２４の上に、例えば厚さ３０ｎｍのアンドープＧａＮ層を堆積する。次いで、アンドープＧａＮ層の上に、ＡｌdＧａeＮ層２６を形成する。ＡｌdＧａeＮ層２６として、例えば、ＴＭＧ、ＮＨ3、ＴＭＡ、ＴＭＩおよびｐ型不純物としてＣｐ2Ｍｇ（シクロペンタジエニルマグネシウム）を供給することにより、厚さ７０ｎｍのｐ−Ａｌ0.14Ｇａ0.86Ｎを形成する。
【０１１９】
次に、ＡｌdＧａeＮ層２６の上に、例えば厚さ０．５μｍのｐ−ＧａＮコンタクト層を堆積する。ｐ−ＧａＮコンタクト層を形成する際には、ｐ型不純物としてＣｐ2Ｍｇを供給する。
【０１２０】
その後、塩素系ドライエッチングを行なうことにより、ｐ−ＧａＮコンタクト層、ＡｌdＧａeＮ層２６、アンドープＧａＮ層および活性層２４の一部を除去して凹部４２を形成し、ＡｌxＧａyＩｎzＮ層２２のｎ型電極形成領域を露出させる。次いで、凹部４２の底部に位置するｎ型電極形成領域の上に、ｎ型電極４０として、Ｔｉ／Ａｌ／Ｐｔ層を形成する。
【０１２１】
さらに、ｐ−ＧａＮコンタクト層の上には、Ｍｇ層３２を形成し、さらにＭｇ層３２上に通常の真空蒸着法（抵抗加熱法、電子ビーム蒸着法など）によってＡｇ層３４を形成する。これにより、ｐ型電極３０を形成する。本実施形態では、Ｍｇ層３２の形成に原料金属をパルス的に蒸発させながら蒸着を行なう手法を用いている。より具体的には、真空中に保持したるつぼ中のＭｇ金属に、パルス的に電子ビームを照射し、パルス的に原料金属を蒸発させる。その原料金属分子または原子がｐ−ＧａＮコンタクト層に付着し、Ｍｇ層３２が形成される。パルスは例えばパルス幅０．５秒、繰り返し１Ｈｚである。このような手法により、Ｍｇ層３２として緻密で良好な品質の膜が形成された。Ｍｇ層が緻密になる理由は、パルス的な蒸着を行なうことにより、ｐ−ＧａＮコンタクト層に消灯するＭｇ原子またはＭｇ原子クラスタの運動エネルギーが増加するためであると考えられる。一般にＭｇは水や空気との接触により酸化されやすい元素である。しかし、本実施形態のパルス蒸着法を用いると、酸化されにくく、耐水、耐酸素性に優れたＭｇ層が得られる。また、このようにして形成されたＭｇ層は、６００℃以上の温度で熱処理を行なっても安定であることが確認された。なお、本実施形態では、原料金属（Ｍｇ金属）をパルス的に蒸発させながら蒸着を行なう手法を採用しているが、Ｍｇ層３２を形成できるのであれば（特に、緻密で良質なＭｇ層３２が形成できるのであれば）、他の手法を採用することも可能である。他の手法としては、例えば、スパッタリング、熱ＣＶＤ法や分子線エピタキシ（ＭＢＥ）などを採用することが可能である。
【０１２２】
なお、その後、レーザリフトオフ、エッチング、研磨などの方法を用いて、基板１０、ＡｌuＧａvＩｎwＮ層２２の一部までを除去してもよい。このとき、基板１０のみを除去してもよいし、基板１０およびＡｌuＧａvＩｎwＮ層２２の一部だけを選択的に除去してもよい。もちろん、基板１０、ＡｌuＧａvＩｎwＮ層２２を除去せずに残してもよい。以上の工程により、本実施形態の窒化物系半導体発光素子１００が形成される。
【０１２３】
本実施形態の窒化物系半導体発光素子１００において、ｎ型電極４０とｐ型電極３０との間に電圧を印加すると、ｐ型電極３０から活性層２４に向かって正孔が、ｎ型電極４０から活性層２４に向かって電子が注入され、例えば４５０ｎｍ波長の発光が生じる。
【０１２４】
ここで、図８に、Ｍｇ／Ａｇ層からなる電極（５７５℃で１０分間熱処理を行なった電極、および６００℃で１０分間熱処理を行なった電極）を用いた発光ダイオードの電流−電圧特性を示す。比較のため、発光ダイオードの窒化物系半導体の構造が同じで、Ｐｄ／Ｐｔ層からなる電極を用いた発光ダイオードの特性も示す。熱処理前における各層の厚さは、Ｍｇ／Ａｇ電極におけるＭｇ層が７ｎｍ、Ａｇ層が７５ｎｍであり、Ｐｄ／Ｐｔ電極におけるＰｄ層が４０ｎｍ、Ｐｔ層が３５ｎｍである。
【０１２５】
この発光ダイオードの構成は、ｍ面ＧａＮ基板上に、ｎ型ＧａＮ層、ＩｎＧａＮ井戸層（３層）とＧａＮバリア層（２層）とが交互に積層された活性層、ｐ型ＧａＮ層が積層されたものである。さらにｐ型ＧａＮ層上にはｐ型電極として、Ｍｇ／Ａｇ電極またはＰｄ／Ｐｔ電極を設けている。ｎ型電極は、ｐ型ＧａＮ層、活性層をエッチングし、ｎ型ＧａＮ層を露出させ、ｎ型ＧａＮ層上に形成している。
【０１２６】
Ｐｄ／Ｐｔ層からなる電極を用いた発光ダイオードの立ち上がり電圧は約３．７Ｖである。これに対し、Ｍｇ／Ａｇ層からなる電極を用いた発光ダイオードの立ち上がり電圧は約２．７Ｖであり、立ち上がり電圧の大幅な低減が見られる。一方、電流値２０ｍＡでの動作電圧で比較すると、Ｍｇ／Ａｇ層からなる電極を用いた発光ダイオードでは、Ｐｄ／Ｐｔ層からなる電極を用いた発光ダイオードよりも２．０Ｖ以上小さくなっていることがわかる。
【０１２７】
本実施形態では、図９（ａ）に示すように、Ｍｇ層３２およびＡｇ層３４からなる電極３０の表面を、Ａｇ以外の金属（例えばＴｉ、Ｐｔ、Ｍｏ、Ｐｄ、Ａｕ、Ｗなど）からなる保護電極５０で覆ってもよい。ただし、これらの金属の光吸収損失はＡｇの光吸収損失と比較して大きいので、Ａｇ層３４の厚みを光の侵入長である１０ｎｍ以上にすることによって、すべての光をＡｇ層３４で反射させて保護電極５０まで透過しないようにすることが好ましい。光吸収損失が比較的小さい金属を保護電極５０として用いる場合には、この保護電極５０が反射膜の効果をも併せ持つことになるため、Ａｇ層３４の厚さは１０ｎｍ以上でなくてもよい。
【０１２８】
保護電極５０は、電極３０の全体を覆ってもよいし、一部のみを覆ってもよい。保護電極５０は金属であるため、保護電極５０によって電極３０の全体を覆う場合でも、保護電極５０上にリード線（図示せず）をボンディングすれば、電極３０とリード線とが導通される。ただし、保護電極５０を構成する金属の抵抗が大きい場合には、保護電極５０の一部に開口を設け、電極３０におけるＡｇ層３４に直接リード線をボンディングすることが好ましい。
【０１２９】
また、図９（ｂ）に示すように、電極３０を保護するために、誘電体（例えばＳｉＯ2やＳｉＮなど）からなる保護層５１を形成してもよい。このとき、電極３０の全体を保護層５１によって覆うと、電極３０と外部とを導通させることができないため、保護層５１の一部に開口５２を設け、電極３０におけるＡｇ層３４に直接リード線（図示せず）をボンディングする必要がある。ＳｉＯ2やＳｉＮなどの誘電体は屈折率が低い性質を有するため、保護層５１を形成した場合には、光の反射率をさらに高くすることができる。
【０１３０】
図９（ａ）に示す保護電極５０または図９（ｂ）に示す保護層５１を形成することによって、マイグレーションしやすい性質を有するＡｇが拡散するのを防止することができる。また、Ａｇ層３４の表面を保護することによって、Ａｇ層３４が大気中の硫黄や酸素に接触しにくくなるため、Ａｇ層３４の硫化および酸化を防止することができる。なお、図９（ａ）、（ｂ）では、図３（ａ）に示す窒化物系半導体発光素子１００のうち、ＡｌdＧａeＮ層２６、Ｍｇ層３２およびＡｇ層３４以外の構成要素の図示を省略している。
【０１３１】
なお、前述の保護電極５０または保護層５１の上に、配線用の金属（Ａｕ、ＡｕＳｎなど）を形成してもよい。
【０１３２】
以上、本発明を好適な実施形態により説明してきたが、こうした記述は限定事項ではなく、勿論、種々の改変が可能である。
【０１３３】
なお、本発明の実施形態と本質的に構成を異にするものであるが、関連する構造が特許文献１、２に開示されている。しかしながら、特許文献１及び２ともに、窒化ガリウム系半導体層の結晶面がｍ面であることの記載は一切無く、したがって、これらの文献の開示はｃ面の窒化ガリウム系半導体層の上に電極を形成した技術に関するものと考えられる。特に、特許文献１は、ｐ型ＧａＮ層の上に薄膜金属層を堆積した後にＡｇ合金層を堆積する構成を開示しているが、薄膜金属層に用いる金属として開示されているのは、Ｐｔ、Ｃｏ、Ｎｉ、Ｐｄのみである。これらは仕事関数の大きい金属であり、特許文献１では、仕事関数の大きい金属をｐ型電極として用いることが好ましいという技術常識に基づいてこれらの金属が使用されていると考えられる。ｍ面ＧａＮのｐ型電極の場合には、前述したように、単に仕事関数の大きい金属（Ｐｄ、Ｎｉ、Ｐｔ等）を用いても、これらの電極とｍ面ＧａＮとはオーミックコンタクトを形成しないことが本願発明者によって確認されている。一方、特許文献２は、Ａｇ、Ａｇ−Ｎｉ合金，Ａｇ−Ｐｄ合金，Ａｇ−Ｒｈ合金、Ａｇ−Ｐｔ合金からなる電極構造を開示している。特許文献２の電極構造では、仕事関数の大きい金属とＡｇとの合金が形成されており、この発想も技術常識に基づくものである。
【０１３４】
本発明に係る上記の発光素子は、そのまま光源として使用されても良い。しかし、本発明に係る発光素子は、波長変換のための蛍光物質を備える樹脂などと組み合わせれば、波長帯域の拡大した光源（例えば白色光源）として好適に使用され得る。
【０１３５】
図１０は、このような白色光源の一例を示す模式図である。図１０の光源は、図３（ａ）に示す構成を有する発光素子１００と、この発光素子１００から放射された光の波長を、より長い波長に変換する蛍光体（例えばＹＡＧ：Ｙｔｔｒｉｕｍ  Ａｌｕｍｎｉｎｕｍ  Ｇａｒｎｅｔ）が分散された樹脂層２００とを備えている。発光素子１００は、表面に配線パターンが形成された支持部材２２０上に搭載されており、支持部材２２０上には発光素子１００を取り囲むように反射部材２４０が配置されている。樹脂層２００は、発光素子１００を覆うように形成されている。
【０１３６】
図１０に示す発光素子１００において、Ｍｇ／Ａｇ電極であるｐ型電極３０は、半導体積層構造２０よりも支持部材２２０側に配置されている。半導体積層構造２０における活性層２４において発生した光は、活性層２４から放射状に出射する。活性層２４から出射した光のうち光取り出し面１０ａを通過した光や反射部材２４０で反射された光は、樹脂層２００中を進んで発光素子１００の外部に取り出される。このとき、光の一部は樹脂層２００に含まれる蛍光体によってより長波長の光に変換される。一方、活性層２４０から出射した光のうち電極３０に向かって進む光は、電極３０におけるＡｇ層で反射される。このとき、Ａｇは光に対して高い反射率を有するため、Ａｇ層に入射した光の多くがＡｇ層によって吸収されずに反射される。Ａｇ層で反射された光は、半導体積層構造２０および樹脂層２００中を進んで外部に取り出される。その結果、白色光源から取り出される光は増加する。このように、本実施形態では、外部量子効率を高めることができる。
【０１３７】
なお、本発明におけるコンタクト構造は、Ｍｇ層と接触するｐ型半導体領域がＧａＮ系半導体、すなわちＡｌxＩｎyＧａzＮ（ｘ＋ｙ＋ｚ＝１，ｘ≧０，ｙ≧０，ｚ≧０）半導体からなる場合に前述の優れた効果を発揮する。このようなコンタクト抵抗低減の効果は、当然に、ＬＥＤ以外の発光素子（半導体レーザ）や、発光素子以外のデバイス（例えばトランジスタや受光素子）においても得ることが可能である。Ａｇ層による光の反射効果を利用しないとしても、Ｍｇ／Ａｇ電極を用いることにより、ｍ面ＧａＮに対してコンタクト抵抗の大幅な低減を得ることができる。なお、現実のｍ面は、ｍ面に対して完全に平行な面である必要は無く、ｍ面から僅かな角度（０〜±１°）だけ傾斜していても良い。
【産業上の利用可能性】
【０１３８】
本発明によれば、ｍ面を表面とするｐ型半導体領域とｐ型電極との間のコンタクト抵抗を低減することができ、かつｐ型電極における光吸収損失を少なくすることができるため、発光ダイオード（ＬＥＤ）として特に好適に利用される。
【符号の説明】
【０１３９】
１０    基板（ＧａＮ系基板）
１０ａ  光取り出し面
１２    基板の表面（ｍ面）
２０    半導体積層構造
２２    ＡｌuＧａvＩｎwＮ層
２４    活性層
２６    ＡｌdＧａeＮ層
３０    ｐ型電極
３０Ａ、３０Ｂ、３０Ｃ    ｐ型電極
３２    Ｍｇ層
３４    Ａｇ層
４０    ｎ型電極
４２    凹部
５０    保護電極
５１    保護層
５２    開口
６１Ａ、６１Ｃ    Ｍｇ-Ａｇ合金層
１００    窒化物系半導体発光素子
２００    波長を変換する蛍光体が分散された樹脂層
２２０    支持部材
２４０    反射部材
【手続補正２】
【補正対象書類名】特許請求の範囲
【補正対象項目名】全文
【補正方法】変更
【補正の内容】
【特許請求の範囲】
【請求項１】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触したＭｇ層と、前記Ｍｇ層の上に形成されたＡｇ層とを含む、窒化物系半導体素子。
【請求項２】
前記Ａｇ層は、Ａｇとは異なる金属からなる保護電極で覆われている、請求項１に記載の窒化物系半導体素子。
【請求項３】
前記Ａｇ層は、誘電体からなる保護層で覆われている、請求項１に記載の窒化物系半導体素子。
【請求項４】
前記半導体積層構造は、
ＡｌaＩｎbＧａcＮ層（ａ＋ｂ＋ｃ＝１，ａ≧０，ｂ≧０，ｃ≧０）を含む活性層を有し、前記活性層は光を発する、請求項１に記載の窒化物系半導体素子。
【請求項５】
前記ｐ型半導体領域は、ｐ型コンタクト層である、請求項１に記載の窒化物系半導体素子。
【請求項６】
前記Ｍｇ層の厚さは前記Ａｇ層の厚さ以下である、請求項１に記載の窒化物系半導体素子。
【請求項７】
前記Ｍｇ層中のＮ濃度はＧａ濃度よりも低い、請求項１に記載の窒化物系半導体素子。
【請求項８】
前記半導体積層構造を支持する半導体基板を有している、請求項１に記載の窒化物系半導体素子。
【請求項９】
前記ｐ型半導体領域はＧａＮである、請求項１に記載の窒化物系半導体素子。
【請求項１０】
前記Ｍｇ層および前記Ａｇ層の少なくとも一部が合金化している、請求項１に記載の窒化物系半導体素子。
【請求項１１】
窒化物系半導体発光素子と、
前記窒化物系半導体発光素子から放射された光の波長を変換する蛍光物質を含む波長変換部と
を備える光源であって、
前記窒化物系半導体発光素子は、
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体からなり、
前記電極は、前記ｐ型半導体領域の前記表面に接触したＭｇ層と、前記Ｍｇ層の上に形成されたＡｇ層とを含む、光源。
【請求項１２】
前記ｐ型半導体領域はＧａＮである、請求項１１に記載の光源。
【請求項１３】
前記Ｍｇ層および前記Ａｇ層の少なくとも一部が合金化している、請求項１１に記載の光源。
【請求項１４】
基板を用意する工程（ａ）と、
表面がｍ面であるｐ型半導体領域を有する窒化物系半導体積層構造を前記基板上に形成する工程（ｂ）と、
前記半導体積層構造の前記ｐ型半導体領域の前記表面上に電極を形成する工程（ｃ）とを含み、
前記工程（ｃ）は、
前記ｐ型半導体領域の前記表面上に、Ｍｇ層を形成する工程と、
前記Ｍｇ層の上にＡｇ層を形成する工程とを含む、窒化物系半導体素子の製造方法。
【請求項１５】
前記工程（ｃ）において、前記Ｍｇ層を加熱処理する工程を実行する、請求項１４に記載の窒化物系半導体素子の製造方法。
【請求項１６】
前記加熱処理は、５００℃以上７００℃以下の温度で実行される、請求項１５に記載の窒化物系半導体素子の製造方法。
【請求項１７】
前記加熱処理は、５５０℃以上６００℃以下の温度で実行される、請求項１６に記載の窒化物系半導体素子の製造方法。
【請求項１８】
前記Ｍｇ層を形成する工程は、パルス的に電子ビームを照射することによってＭｇを前記ｐ型半導体領域の前記表面の上に蒸着させることを実行する、請求項１４から１７の何れか一つに記載の窒化物系半導体素子の製造方法。
【請求項１９】
前記工程（ｂ）を実行した後において、前記基板を除去する工程を含む、請求項１４から１８の何れか一つに記載の窒化物系半導体素子の製造方法。
【請求項２０】
前記ｐ型半導体領域はＧａＮである、請求項１４に記載の窒化物系半導体素子の製造方法。
【請求項２１】
前記Ｍｇ層および前記Ａｇ層の少なくとも一部が合金化している、請求項１５に記載の窒化物系半導体素子の製造方法。
【請求項２２】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面上に形成されたアイランド状Ｍｇと、前記アイランド状Ｍｇの上に形成されたＡｇ層とを含む、窒化物系半導体素子。
【請求項２３】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触したＭｇ層と、前記Ｍｇ層の上に形成されたＡｇ層とを含み、
前記Ｍｇ層は、Ｍｇ-Ａｇ合金から形成されている、窒化物系半導体素子。
【請求項２４】
表面がｍ面であるｐ型半導体領域を有する窒化物系半導体積層構造と、
前記ｐ型半導体領域上に設けられた電極と
を備え、
前記ｐ型半導体領域は、ＡｌxＩｎyＧａzＮ（ｘ＋ｙ＋ｚ＝１，ｘ≧０，ｙ≧０，ｚ≧０）半導体から形成され、
前記電極は、前記ｐ型半導体領域の前記表面に接触した合金層のみから構成され、
前記合金層は、ＭｇおよびＡｇから形成されている、窒化物系半導体素子。
【請求項２５】
前記合金層は、前記ｐ型半導体領域の前記表面に接触するＭｇ層と、前記Ｍｇ層の上に位置するＡｇ層とを形成した後、熱処理を行うことにより形成された層である、請求項２４に記載の窒化物系半導体素子。
【請求項２６】
前記合金層は、ＭｇとＡｇとの混合物または化合物を、前記ｐ型半導体領域の前記表面上に蒸着した後、加熱処理を行なうことにより形成された層である、請求項２４に記載の窒化物系半導体素子。
【手続補正３】
【補正対象書類名】図面
【補正対象項目名】全図
【補正方法】変更
【補正の内容】
【図１】
2010113405.tif 000021
【図２】
2010113405.tif 000022
【図３】
2010113405.tif 000023
【図４】
2010113405.tif 000024
【図５Ａ】
2010113405.tif 000025
【図５Ｂ】
2010113405.tif 000026
【図５Ｃ】
2010113405.tif 000027
【図５Ｄ】
2010113405.tif 000028
【図５Ｅ】
2010113405.tif 000029
【図５Ｆ】
2010113405.tif 000030
【図６】
2010113405.tif 000031
【図７Ａ】
2010113405.tif 000032
【図７Ｂ】
2010113405.tif 000033
【図８】
2010113405.tif 000034
【図９】
2010113405.tif 000035
【図１０】
2010113405.tif 000036
【国際調査報告】
2010113405.tif 000037
2010113405.tif 000038
2010113405.tif 000039
2010113405.tif 000040